(57)【特許請求の範囲】
【請求項１】
光変換層形成用インクジェットインク組成物であって、
発光性ナノ結晶粒子と、前記発光性ナノ結晶粒子を分散させる有機リガンドと、光重合性化合物と、光散乱性粒子と、高分子分散剤と、を含有し、
前記発光性ナノ結晶粒子の含有量が、前記インク組成物の全質量を基準として、２０質量％以上であり、
前記光重合性化合物が、少なくとも２種のメタクリロイル基含有化合物を含む、インク組成物。
【請求項２】
前記少なくとも２種のメタクリロイル基含有化合物が、メタクリロイル基を１つ有する単官能メタクリロイル基含有化合物と、メタクリロイル基を複数有する多官能メタクリロイル基含有化合物と、を含む、請求項１に記載のインク組成物。
【請求項３】
前記少なくとも２種のメタクリロイル基含有化合物が、
芳香族構造及び脂環族構造からなる群より選択される少なくとも１種の環状構造を有する単官能メタクリロイル基含有化合物と、
２５℃における粘度が６ｍＰａ・ｓ以下である単官能メタクリロイル基含有化合物と、を含む、請求項１又は２に記載のインク組成物。
【請求項４】
前記光重合性化合物とのＨＳＰ距離Δδ１が２．０〜７．０Ｍｐａ０．５である有機リガンドを含有する、請求項１〜３のいずれか一項に記載のインク組成物。
【請求項５】
前記高分子分散剤とのＨＳＰ距離Δδ２が６．０〜１２．０Ｍｐａ０．５である有機リガンドを含有する、請求項１〜４のいずれか一項に記載のインク組成物。
【請求項６】
前記光散乱性粒子の含有量が、前記インク組成物の全質量を基準として、１０質量％以下である、請求項１〜５のいずれか一項に記載のインク組成物。
【請求項７】
チオール化合物及び酸化防止剤からなる群より選択される少なくとも１種を含有する、請求項１〜６のいずれか一項に記載のインク組成物。
【請求項８】
チオール化合物、リン系酸化防止剤及びフェノール系酸化防止剤からなる群より選択される少なくとも１種を含有する、請求項１〜７のいずれか一項に記載のインク組成物。
【請求項９】
チオール化合物及び／又はリン系酸化防止剤と、フェノール系酸化防止剤と、を含有する、請求項１〜８のいずれか一項に記載のインク組成物。
【請求項１０】
チオール化合物を含有する、請求項１〜９のいずれか一項に記載のインク組成物。
【請求項１１】
前記チオール化合物が分子内に１つのチオール基を有する化合物である、請求項７〜１０のいずれか一項に記載のインク組成物。
【請求項１２】
複数の画素部と、当該複数の画素部間に設けられた遮光部と、を備え、
前記複数の画素部は、請求項１〜１１のいずれか一項に記載のインク組成物の硬化物を含む発光性画素部を有する、光変換層。
【請求項１３】
前記発光性画素部として、
４２０〜４８０ｎｍの範囲の波長の光を吸収し６０５〜６６５ｎｍの範囲に発光ピーク波長を有する光を発する発光性ナノ結晶粒子を含有する、第１の発光性画素部と、
４２０〜４８０ｎｍの範囲の波長の光を吸収し５００〜５６０ｎｍの範囲に発光ピーク波長を有する光を発する発光性ナノ結晶粒子を含有する、第２の発光性画素部と、
を備える、請求項１２に記載の光変換層。
【請求項１４】
光散乱性粒子を含有する非発光性画素部を更に備える、請求項１２又は１３に記載の光変換層。
【請求項１５】
請求項１２〜１４のいずれか一項に記載の光変換層を備える、カラーフィルタ。
【発明の詳細な説明】
【技術分野】
【０００１】
本発明は、光変換層形成用インクジェットインク組成物、光変換層及びカラーフィルタに関する。
【背景技術】
【０００２】
従来、液晶表示装置等のディスプレイにおけるカラーフィルタ画素部は、例えば、赤色有機顔料粒子又は緑色有機顔料粒子と、アルカリ可溶性樹脂及び／又はアクリル系単量体とを含有する硬化性レジスト材料を用いて、フォトリソグラフィ法により製造されてきた。【０００３】
近年、ディスプレイの低消費電力化が強く求められるようになり、上記赤色有機顔料粒子又は緑色有機顔料粒子に代えて、例えば量子ドット、量子ロッド、その他の無機蛍光体粒子等の発光性ナノ結晶粒子を用いて、赤色画素、緑色画素といったカラーフィルタ画素部を形成させる方法が、活発に研究されている。【０００４】
ところで、上記フォトリソグラフィ法でのカラーフィルタの製造方法では、その製造方法の特徴から、比較的高価な発光性ナノ結晶粒子を含めた画素部以外のレジスト材料が無駄になるという欠点があった。このような状況下、上記のようなレジスト材料の無駄をなくすため、インクジェット法により、光変換基板画素部を形成することが検討され始めている（特許文献１）。
【先行技術文献】
【特許文献】
【０００５】
【特許文献１】国際公開第２００８／００１６９３号
【発明の概要】
【発明が解決しようとする課題】
【０００６】
カラーフィルタ画素部（以下、単に「画素部」ともいう。）には、低消費電力化等の観点から、外部量子効率（ＥＱＥ：Ｅｘｔｅｒｎａｌ  Ｑｕａｎｔｕｍ  Ｅｆｆｉｃｉｅｎｃｙ）の更なる向上が求められている。外部量子効率を向上させる方法としては、例えば、画素部（光変換層）に含まれる発光性ナノ結晶粒子の量を増やすことが考えられるが、本発明者らの検討の結果、発光性ナノ結晶粒子の含有量を増やすと、画素部（光変換層）の表面均一性が低下することが明らかになってきた。【０００７】
そこで、本発明の目的の一つは、発光性ナノ結晶粒子が増量されたインクジェットインク組成物であって、優れた外部量子効率を有し、且つ、表面均一性に優れるカラーフィルタ画素部を形成し得るインク組成物を提供することにある。
【課題を解決するための手段】
【０００８】
本発明の一側面は、光変換層形成用インクジェットインク組成物であって、発光性ナノ結晶粒子と、発光性ナノ結晶粒子を分散させる有機リガンドと、光重合性化合物と、光散乱性粒子と、高分子分散剤と、を含有し、発光性ナノ結晶粒子の含有量が、インク組成物の全質量を基準として、２０質量％以上であり、光重合性化合物が、少なくとも２種のメタクリロイル基含有化合物を含む、インク組成物に関する。【０００９】
上記側面のインク組成物によれば、画素部の外部量子効率を向上させることができるだけでなく、画素部の表面均一性も向上させることができる。【００１０】
少なくとも２種のメタクリロイル基含有化合物は、メタクリロイル基を１つ有する単官能メタクリロイル基含有化合物と、メタクリロイル基を複数有する多官能メタクリロイル基含有化合物と、を含むことが好ましい。【００１１】
少なくとも２種のメタクリロイル基含有化合物は、芳香族構造及び脂環族構造からなる群より選択される少なくとも１種の環状構造を有する単官能メタクリロイル基含有化合物と、２５℃における粘度が６ｍＰａ・ｓ以下である単官能メタクリロイル基含有化合物と、を含むことが好ましい。【００１２】
インク組成物は、光重合性化合物とのＨＳＰ距離Δδ１が２．０〜７．０Ｍｐａ０．５である有機リガンドを含有することが好ましい。【００１３】
インク組成物は、高分子分散剤とのＨＳＰ距離Δδ２が６．０〜１２．０Ｍｐａ０．５である有機リガンドを含有することが好ましい。【００１４】
光散乱性粒子の含有量は、インク組成物の全質量を基準として、１０質量％以下であってよい。【００１５】
インク組成物は、チオール化合物及び酸化防止剤からなる群より選択される少なくとも１種を含有してよく、チオール化合物、リン系酸化防止剤及びフェノール系酸化防止剤からなる群より選択される少なくとも１種を含有してよく、チオール化合物及び／又はリン系酸化防止剤と、フェノール系酸化防止剤と、を含有してよく、チオール化合物を含有してよい。チオール化合物は、分子内に１つのチオール基を有する化合物であることが好ましい。【００１６】
本発明の他の一側面は、複数の画素部と、当該複数の画素部間に設けられた遮光部と、を備え、複数の画素部が、上述したインク組成物の硬化物を含む発光性画素部を有する、光変換層に関する。【００１７】
光変換層は、発光性画素部として、４２０〜４８０ｎｍの範囲の波長の光を吸収し６０５〜６６５ｎｍの範囲に発光ピーク波長を有する光を発する発光性ナノ結晶粒子を含有する、第１の発光性画素部と、４２０〜４８０ｎｍの範囲の波長の光を吸収し５００〜５６０ｎｍの範囲に発光ピーク波長を有する光を発する発光性ナノ結晶粒子を含有する、第２の発光性画素部と、を備えてよい。【００１８】
光変換層は、光散乱性粒子を含有する非発光性画素部を更に備えてよい。【００１９】
本発明の他の一側面は、上述した光変換層を備える、カラーフィルタに関する。
【発明の効果】
【００２０】
本発明によれば、発光性ナノ結晶粒子が増量されたインクジェットインク組成物であって、優れた外部量子効率を有し、且つ、表面均一性に優れるカラーフィルタ画素部を形成し得るインク組成物を提供することができる。
【図面の簡単な説明】
【００２１】
【図１】図１は、本発明の一実施形態のカラーフィルタの模式断面図である。
【発明を実施するための形態】
【００２２】
以下、本発明の実施形態について詳細に説明する。なお、本明細書において、「〜」を用いて示された数値範囲は、「〜」の前後に記載される数値をそれぞれ最小値及び最大値として含む範囲を示す。また、本明細書において「インク組成物の硬化物」とは、インク組成物（インク組成物が溶剤を含む場合には、乾燥後のインク組成物）中の硬化性成分を硬化させて得られるものである。乾燥後のインク組成物の硬化物中には、溶剤が含まれなくてよい。
【００２３】
＜インク組成物＞
一実施形態のインク組成物は、発光性ナノ結晶粒子と、有機リガンドと、光重合性化合物と、光散乱性粒子と、高分子分散剤と、を含有する。発光性ナノ結晶粒子の含有量は、インク組成物の全質量を基準として、２０質量％以上である。光重合性化合物は、少なくとも２種のメタクリロイル基含有化合物を含む。ここで、「メタクリロイル基含有化合物」とは、メタクリロイル基を少なくとも１つ有する化合物である。
【００２４】
上記インク組成物は、インクジェット法に使用されるインクジェットインク組成物であり、カラーフィルタ等が有する光変換層の画素部を形成するために用いられる、光変換層形成用（例えばカラーフィルタ画素部の形成用）のインク組成物（光変換層形成用インクジェットインク組成物）である。上記インク組成物によれば、画素部（光変換層）の外部量子効率を向上させることができるだけでなく、画素部（光変換層）の表面均一性も向上させることができる。
【００２５】
上記インク組成物により上述した効果が得られる理由は、明らかではないが、本発明者らは以下のように推察している。すなわち、発光性ナノ結晶粒子の含有量を増加させた場合、硬化のための照射光の一部が発光性ナノ結晶粒子に吸収されやすくなり、発光性ナノ結晶粒子の分布によって光重合性化合物の硬化速度に違いが生じると推察される。そのため、発光性ナノ結晶粒子の含有量が多いインク組成物では、光重合性化合物の反応速度が速い場合には、上記硬化速度のばらつきが大きくなり、このばらつきに起因して、得られる画素部の表面均一性が低下すると推察される。一方、上記インク組成物では、比較的反応速度が遅いメタクリロイル基を有する化合物を用いること、及び、このメタクリロイル基含有化合物を２種以上用いることによって、発光性ナノ結晶粒子による光吸収の影響を低減することができ、表面均一性に優れる画素部が得られると推察される。
【００２６】
［発光性ナノ結晶粒子］
発光性ナノ結晶粒子は、励起光を吸収して蛍光又は燐光を発光するナノサイズの結晶体であり、例えば、透過型電子顕微鏡又は走査型電子顕微鏡によって測定される最大粒子径が１００ｎｍ以下である結晶体である。
【００２７】
発光性ナノ結晶粒子は、例えば、所定の波長の光を吸収することにより、吸収した波長とは異なる波長の光（蛍光又は燐光）を発することができる。発光性ナノ結晶粒子は、６０５〜６６５ｎｍの範囲に発光ピーク波長を有する光（赤色光）を発する、赤色発光性のナノ結晶粒子（赤色発光性ナノ結晶粒子）であってよく、５００〜５６０ｎｍの範囲に発光ピーク波長を有する光（緑色光）を発する、緑色発光性のナノ結晶粒子（緑色発光性ナノ結晶粒子）であってよく、４２０〜４８０ｎｍの範囲に発光ピーク波長を有する光（青色光）を発する、青色発光性のナノ結晶粒子（青色発光性ナノ結晶粒子）であってもよい。インク組成物は、これらの発光性ナノ結晶粒子のうちの少なくとも１種を含むことが好ましい。また、発光性ナノ結晶粒子が吸収する光は、例えば、４００ｎｍ以上５００ｎｍ未満の範囲（特に、４２０〜４８０ｎｍの範囲の波長の光）の波長の光（青色光）、又は、２００ｎｍ〜４００ｎｍの範囲の波長の光（紫外光）であってよい。なお、発光性ナノ結晶粒子の発光ピーク波長は、例えば、分光蛍光光度計を用いて測定される蛍光スペクトル又は燐光スペクトルにおいて確認することができる。
【００２８】
赤色発光性のナノ結晶粒子は、６６５ｎｍ以下、６６３ｎｍ以下、６６０ｎｍ以下、６５８ｎｍ以下、６５５ｎｍ以下、６５３ｎｍ以下、６５１ｎｍ以下、６５０ｎｍ以下、６４７ｎｍ以下、６４５ｎｍ以下、６４３ｎｍ以下、６４０ｎｍ以下、６３７ｎｍ以下、６３５ｎｍ以下、６３２ｎｍ以下又は６３０ｎｍ以下に発光ピーク波長を有することが好ましく、６２８ｎｍ以上、６２５ｎｍ以上、６２３ｎｍ以上、６２０ｎｍ以上、６１５ｎｍ以上、６１０ｎｍ以上、６０７ｎｍ以上又は６０５ｎｍ以上に発光ピーク波長を有することが好ましい。これらの上限値及び下限値は、任意に組み合わせることができる。なお、以下の同様の記載においても、個別に記載した上限値及び下限値は任意に組み合わせ可能である。
【００２９】
緑色発光性のナノ結晶粒子は、５６０ｎｍ以下、５５７ｎｍ以下、５５５ｎｍ以下、５５０ｎｍ以下、５４７ｎｍ以下、５４５ｎｍ以下、５４３ｎｍ以下、５４０ｎｍ以下、５３７ｎｍ以下、５３５ｎｍ以下、５３２ｎｍ以下又は５３０ｎｍ以下に発光ピーク波長を有することが好ましく、５２８ｎｍ以上、５２５ｎｍ以上、５２３ｎｍ以上、５２０ｎｍ以上、５１５ｎｍ以上、５１０ｎｍ以上、５０７ｎｍ以上、５０５ｎｍ以上、５０３ｎｍ以上又は５００ｎｍ以上に発光ピーク波長を有することが好ましい。
【００３０】
青色発光性のナノ結晶粒子は、４８０ｎｍ以下、４７７ｎｍ以下、４７５ｎｍ以下、４７０ｎｍ以下、４６７ｎｍ以下、４６５ｎｍ以下、４６３ｎｍ以下、４６０ｎｍ以下、４５７ｎｍ以下、４５５ｎｍ以下、４５２ｎｍ以下又は４５０ｎｍ以下に発光ピーク波長を有することが好ましく、４５０ｎｍ以上、４４５ｎｍ以上、４４０ｎｍ以上、４３５ｎｍ以上、４３０ｎｍ以上、４２８ｎｍ以上、４２５ｎｍ以上、４２２ｎｍ以上又は４２０ｎｍ以上に発光ピーク波長を有することが好ましい。
【００３１】
発光性ナノ結晶粒子が発する光の波長（発光色）は、井戸型ポテンシャルモデルのシュレディンガー波動方程式の解によれば、発光性ナノ結晶粒子のサイズ（例えば粒子径）に依存するが、発光性ナノ結晶粒子が有するエネルギーギャップにも依存する。そのため、使用する発光性ナノ結晶粒子の構成材料及びサイズを変更することにより、発光色を選択することができる。
【００３２】
発光性ナノ結晶粒子は、半導体材料を含む発光性ナノ結晶粒子（発光性半導体ナノ結晶粒子）であってよい。発光性半導体ナノ結晶粒子としては、量子ドット、量子ロッド等が挙げられる。これらの中でも、発光スペクトルの制御が容易であり、信頼性を確保した上で、生産コストを低減し、量産性を向上させることができる観点から、量子ドットが好ましい。
【００３３】
発光性半導体ナノ結晶粒子は、第一の半導体材料を含むコアのみからなっていてよく、第一の半導体材料を含むコアと、第一の半導体材料とは異なる第二の半導体材料を含み、上記コアの少なくとも一部を被覆するシェルと、を有していてもよい。換言すれば、発光性半導体ナノ結晶粒子の構造は、コアのみからなる構造（コア構造）であってよく、コアとシェルからなる構造（コア／シェル構造）であってもよい。また、発光性半導体ナノ結晶粒子は、第二の半導体材料を含むシェル（第一のシェル）の他に、第一及び第二の半導体材料とは異なる第三の半導体材料を含み、上記コアの少なくとも一部を被覆するシェル（第二のシェル）を更に有していてもよい。換言すれば、発光性半導体ナノ結晶粒子の構造は、コアと第一のシェルと第二のシェルとからなる構造（コア／シェル／シェル構造）であってもよい。コア及びシェルのそれぞれは、２種以上の半導体材料を含む混晶（例えば、ＣｄＳｅ＋ＣｄＳ、ＣＩＳ＋ＺｎＳ等）であってよい。
【００３４】
発光性ナノ結晶粒子は、半導体材料として、ＩＩ−ＶＩ族半導体、ＩＩＩ−Ｖ族半導体、Ｉ−ＩＩＩ−ＶＩ族半導体、ＩＶ族半導体及びＩ−ＩＩ−ＩＶ−ＶＩ族半導体からなる群より選択される少なくとも１種の半導体材料を含むことが好ましい。
【００３５】
具体的な半導体材料としては、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＣｄＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ；ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ；ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ；Ｓｉ、Ｇｅ、ＳｉＣ、ＳｉＧｅ、ＡｇＩｎＳｅ２、ＣｕＧａＳｅ２、ＣｕＩｎＳ２、ＣｕＧａＳ２、ＣｕＩｎＳｅ２、ＡｇＩｎＳ２、ＡｇＧａＳｅ２、ＡｇＧａＳ２、Ｃ、Ｓｉ及びＧｅが挙げられる。発光性半導体ナノ結晶粒子は、発光スペクトルの制御が容易であり、信頼性を確保した上で、生産コストを低減し、量産性を向上させることができる観点から、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＩｎＰ、ＩｎＡｓ、ＩｎＳｂ、ＧａＰ、ＧａＡｓ、ＧａＳｂ、ＡｇＩｎＳ２、ＡｇＩｎＳｅ２、ＡｇＩｎＴｅ２、ＡｇＧａＳ２、ＡｇＧａＳｅ２、ＡｇＧａＴｅ２、ＣｕＩｎＳ２、ＣｕＩｎＳｅ２、ＣｕＩｎＴｅ２、ＣｕＧａＳ２、ＣｕＧａＳｅ２、ＣｕＧａＴｅ２、Ｓｉ、Ｃ、Ｇｅ及びＣｕ２ＺｎＳｎＳ４からなる群より選択される少なくとも１種を含むことが好ましい。
【００３６】
赤色発光性の半導体ナノ結晶粒子としては、例えば、ＣｄＳｅのナノ結晶粒子、コア／シェル構造を備えたナノ結晶粒子であって、当該シェル部分がＣｄＳであり内側のコア部がＣｄＳｅであるナノ結晶粒子、コア／シェル構造を備えたナノ結晶粒子であって、当該シェル部分がＣｄＳであり内側のコア部がＺｎＳｅであるナノ結晶粒子、ＣｄＳｅとＺｎＳとの混晶のナノ結晶粒子、ＩｎＰのナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、ＣｄＳｅとＣｄＳとの混晶のナノ結晶粒子、ＺｎＳｅとＣｄＳとの混晶のナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００３７】
緑色発光性の半導体ナノ結晶粒子としては、例えば、ＣｄＳｅのナノ結晶粒子、ＣｄＳｅとＺｎＳとの混晶のナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００３８】
青色発光性の半導体ナノ結晶粒子としては、例えば、ＺｎＳｅのナノ結晶粒子、ＺｎＳのナノ結晶粒子、コア／シェル構造を備えたナノ結晶粒子であって、当該シェル部分がＺｎＳｅであり内側のコア部がＺｎＳであるナノ結晶粒子、ＣｄＳのナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００３９】
半導体ナノ結晶粒子は、同一の化学組成で、それ自体の平均粒子径を変えることにより、当該粒子から発光させるべき色を赤色にも緑色にも変えることができる。また、半導体ナノ結晶粒子は、それ自体として、人体等に対する悪影響が極力低いものを用いることが好ましい。カドミウム、セレン等を含有する半導体ナノ結晶粒子を発光性ナノ結晶粒子として用いる場合は、上記元素（カドミウム、セレン等）が極力含まれない半導体ナノ結晶粒子を選択して単独で用いるか、上記元素が極力少なくなるようにその他の発光性ナノ結晶粒子と組み合わせて用いることが好ましい。
【００４０】
発光性ナノ結晶粒子の形状は特に限定されず、任意の幾何学的形状であってもよく、任意の不規則な形状であってもよい。発光性ナノ結晶粒子の形状は、例えば、球状、楕円体状、角錐形状、ディスク状、枝状、網状、ロッド状等であってもよい。しかしながら、発光性ナノ結晶粒子としては、粒子形状として方向性の少ない粒子（例えば、球状、正四面体状等の粒子）を用いることが、インク組成物の均一性及び流動性をより高められる点で好ましい。
【００４１】
発光性ナノ結晶粒子の平均粒子径（体積平均径）は、所望の波長の発光が得られやすい観点、並びに、分散性及び保存安定性に優れる観点から、１ｎｍ以上であってよく、１．５ｎｍ以上であってよく、２ｎｍ以上であってもよい。所望の発光波長が得られやすい観点から、４０ｎｍ以下であってよく、３０ｎｍ以下であってよく、２０ｎｍ以下であってもよい。発光性ナノ結晶粒子の平均粒子径（体積平均径）は、透過型電子顕微鏡又は走査型電子顕微鏡により測定し、体積平均径を算出することにより得られる。
【００４２】
発光性ナノ結晶粒子は、分散安定性の観点から、その表面に後述する有機リガンドを有する。例えば、発光性ナノ結晶粒子の表面は、有機リガンドによってパッシベーションされていてよい。有機リガンドは、発光性ナノ結晶粒子の表面に配位結合していてよい。
【００４３】
発光性ナノ結晶粒子は、その表面に後述する高分子分散剤を有していてもよい。例えば、発光性ナノ結晶粒子の表面に結合する有機リガンドを高分子分散剤と交換することで発光性ナノ結晶粒子の表面に高分子分散剤を結合させてよい。ただし、インクジェットインクにした際の分散安定性の観点では、有機リガンドが配位したままの発光性ナノ結晶粒子に対して高分子分散剤が配合されることが好ましい。
【００４４】
発光性ナノ結晶粒子としては、溶剤、光重合性化合物等の中にコロイド形態で分散しているものを用いることができる。分散状態にある発光性ナノ結晶粒子の表面は、後述する有機リガンドによってパッシベーションされていることが好ましい。溶剤としては、例えば、シクロヘキサン、ヘキサン、ヘプタン、クロロホルム、トルエン、オクタン、クロロベンゼン、テトラリン、ジフェニルエーテル、プロピレングリコールモノメチルエーテルアセテート、ブチルカルビトールアセテート、又はそれらの混合物が挙げられる。
【００４５】
発光性ナノ結晶粒子としては、市販品を用いることができる。発光性ナノ結晶粒子の市販品としては、例えば、ＮＮ−ラボズ社の、インジウムリン／硫化亜鉛、Ｄ−ドット、ＣｕＩｎＳ／ＺｎＳ、アルドリッチ社の、ＩｎＰ／ＺｎＳ等が挙げられる。
【００４６】
発光性ナノ結晶粒子の含有量は、画素部の外部量子効率がより向上する観点から、インク組成物の全質量を基準として、２０質量％以上であり、２２質量％以上、２４質量％以上又は２６質量％以上であってもよい。発光性ナノ結晶粒子の含有量は、吐出安定性及び画素部の外部量子効率がより向上する観点から、インク組成物の全質量を基準として、好ましくは８０質量％以下であり、７０質量％以下、６０質量％以下、５０質量％以下又は４０質量％以下であってもよい。これらの観点から、発光性ナノ結晶粒子の含有量は、インク組成物の全質量を基準として、例えば、２０〜８０質量％、２２〜７０質量％、２４〜６０質量％、２４〜５０質量％又は２６〜４０質量％であってよい。なお、上記発光性ナノ結晶粒子の含有量には、発光性ナノ結晶粒子に結合する有機リガンドの量は含まれない。また、本明細書中、「インク組成物の全質量」とは、インク組成物の硬化物に含有させるべき成分と言い換えることができる。すなわち、インク組成物が溶剤を含む場合には、インク組成物に含まれる溶剤以外の成分を意味し、特筆する場合を除き、溶剤の量はインク組成物の全質量には含まれない。「インク組成物の全質量」は、例えば、発光性ナノ結晶粒子と、有機リガンドと、光散乱性粒子と、高分子分散剤と、光重合性化合物の合計である。
【００４７】
インク組成物は、発光性ナノ結晶粒子として、赤色発光性ナノ結晶粒子、緑色発光性ナノ結晶粒子及び青色発光性ナノ結晶粒子のうちの２種以上を含んでいてもよいが、好ましくはこれらの粒子のうちの１種のみを含む。インク組成物が赤色発光性ナノ結晶粒子を含む場合、緑色発光性ナノ結晶粒子の含有量及び青色発光性ナノ結晶粒子の含有量は、発光性ナノ結晶粒子の全質量を基準として、好ましくは１０質量％以下であり、より好ましくは０質量％である。インク組成物が緑色発光性ナノ結晶粒子を含む場合、赤色発光性ナノ結晶粒子の含有量及び青色発光性ナノ結晶粒子の含有量は、発光性ナノ結晶粒子の全質量を基準として、好ましくは１０質量％以下であり、より好ましくは０質量％である。
【００４８】
［有機リガンド］
有機リガンドは、発光性ナノ結晶粒子の表面近傍に存在し、発光性ナノ結晶粒子を分散させる機能を有する。有機リガンドは、例えば、光重合性化合物、溶剤等との親和性を確保するための官能基（以下、単に「親和性基」ともいう。）と、発光性ナノ結晶粒子と結合可能な官能基（発光性ナノ結晶粒子への吸着性を確保するための官能基）と、を有しており、発光性ナノ結晶粒子の表面に配位結合することにより発光性ナノ結晶粒子の表面近傍に存在する。
【００４９】
親和性基としては、置換又は無置換の脂肪族炭化水素基であってよい。当該脂肪族炭化水素基は、直鎖型であってもよく分岐構造を有していてもよい。また、脂肪族炭化水素基は、不飽和結合を有していてもよく、不飽和結合を有していなくてもよい。置換の脂肪族炭化水素は、脂肪族炭化水素基の一部の炭素原子が酸素原子で置換された基であってもよい。置換の脂肪族炭化水素基は、例えば、（ポリ）オキシアルキレン基を含んでいてよい。ここで、「（ポリ）オキシアルキレン基」とは、オキシアルキレン基、及び、２以上のアルキレン基がエーテル結合で連結したポリオキシアルキレン基の少なくとも１種を意味する。
【００５０】
発光性ナノ結晶粒子と結合可能な官能基としては、例えば、ヒドロキシル基、アミノ基、カルボキシル基、チオール基、リン酸基、ホスホン酸基、ホスフィン基、ホスフィンオキサイド基及びアルコキシシリル基が挙げられる。これらの中でも、チオール基を有する有機リガンドを用いる場合、従来のインク組成物（例えば光重合性化合物としてアクリロイル基を有する化合物を用いるインク組成物）では、チオール基と光重合性化合物との反応が進行して粘度が上昇してしまい、吐出安定性が低下する場合があったが、本実施形態では、光重合性化合物としてメタクリロイル基含有化合物を用いており、チオール基と光重合性化合物との反応が起こり難いため、充分な吐出安定性を得ることが容易である。
【００５１】
有機リガンドとしては、例えば、ＴＯＰ（トリオクチルホスフィン）、ＴＯＰＯ（トリオクチルホスフィンオキサイド）、オレイン酸、リノール酸、リノレン酸、リシノール酸、グルコン酸、１６−ヒドロキシヘキサデカン酸、１２−ヒドロキシステアリン酸、Ｎ−ラウロイルサルコシン、Ｎ−オレイルサルコシン、オレイルアミン、オクチルアミン、トリオクチルアミン、ヘキサデシルアミン、オクタンチオール、ドデカンチオール、ヘキシルホスホン酸（ＨＰＡ）、テトラデシルホスホン酸（ＴＤＰＡ）、フェニルホスホン酸、及びオクチルホスフィン酸（ＯＰＡ）が挙げられる。
【００５２】
一実施形態において、有機リガンドは、下記式（１−１）で表される有機リガンドであってもよい。
【００５３】
【化１】
0006904503.tif 000002
［式（１−１）中、ｐは０〜５０の整数を示し、ｑは０〜５０の整数を示す。］
【００５４】
式（１−１）で表される有機リガンドにおいて、ｐ及びｑのうち少なくとも一方が１以上であることが好ましく、ｐ及びｑの両方が１以上であることがより好ましい。
【００５５】
有機リガンドは、例えば、下記式（１−２）で表される有機リガンドであってもよい。
【００５６】
【化２】
0006904503.tif 000003
【００５７】
式（１−２）中、Ａ１は、カルボキシル基を含む１価の基を示し、Ａ２は、ヒドロキシル基を含む１価の基を示し、Ｒは、水素原子、メチル基、又はエチル基を示し、Ｌは、置換又は無置換のアルキレン基を示し、ｒは０以上の整数を示す。カルボキシル基を含む１価の基におけるカルボキシル基の数は、２個以上であってよく、２個以上４個以下であってよく、２個であってよい。Ｌで示されるアルキレン基の炭素数は、例えば、１〜１０であってよい。Ｌで示されるアルキレン基は、炭素原子の一部がヘテロ原子で置換されていてもよく、酸素原子、硫黄原子及び窒素原子からなる群より選択される少なくとも１種のヘテロ原子で置換されていてもよい。ｒは、例えば、１〜１００の整数であってよく、１０〜２０の整数であってもよい。
【００５８】
有機リガンドは、画素部（インク組成物の硬化物）の外部量子効率に優れる観点から、下記式（１−２Ａ）で表される有機リガンドであってもよい。
【００５９】
【化３】
0006904503.tif 000004
【００６０】
式（１−２Ａ）中、ｒは上記と同義である。
【００６１】
一実施形態において、有機リガンドは、下記式（１−３）で表される有機リガンドであってもよい。
【００６２】
【化４】
0006904503.tif 000005
【００６３】
式（１−３）中、ｎは０〜５０の整数を示し、ｍは０〜５０の整数を示す。ｎは好ましくは０〜２０であり、より好ましくは０〜１０である。ｍは好ましくは０〜２０であり、より好ましくは０〜１０である。ｎ及びｍのうち少なくとも一方が１以上であることが好ましい。すなわち、ｎ＋ｍは１以上であることが好ましい。ｎ＋ｍは１０以下であってよい。Ｚは、置換又は無置換のアルキレン基を示す。アルキレン基の炭素数は、例えば、１〜１０であってよい。Ｚで示されるアルキレン基は、炭素原子の一部がヘテロ原子で置換されていてもよく、酸素原子、硫黄原子及び窒素原子からなる群より選択される少なくとも１種のヘテロ原子で置換されていてもよい。
【００６４】
一実施形態において、有機リガンドは、下記式（１−４）で表される有機リガンドであってよい。
【００６５】
【化５】
0006904503.tif 000006
［式（１−４）中、ｌは、１〜５０の整数を示す。］
【００６６】
式（１−４）で表される有機リガンドにおいて、ｌは、１〜２０であってよく、３〜１５であってよく、５〜１０であってよく、７であってよい。
【００６７】
本実施形態では、インク組成物が、光重合性化合物とのＨＳＰ距離Δδ１が２．０〜７．０Ｍｐａ０．５である有機リガンドを含有することが好ましく、高分子分散剤とのＨＳＰ距離Δδ２が６．０〜１２．０Ｍｐａ０．５である有機リガンドを含有することが好ましく、光重合性化合物とのＨＳＰ距離Δδ１が２．０〜７．０Ｍｐａ０．５であり、且つ、高分子分散剤とのＨＳＰ距離Δδ２が６．０〜１２．０Ｍｐａ０．５である有機リガンドを含有することが好ましい。光重合性化合物とのＨＳＰ距離Δδ１が２．０〜７．０Ｍｐａ０．５である有機リガンドは、光重合性化合物に対して高い相溶性を有しながらも発光性ナノ結晶粒子の表面近傍に存在した状態を維持することができる。そのため、インク組成物がこのような有機リガンドを含む場合、発光性ナノ結晶粒子を光重合性化合物中により良好に分散させやすくなり、より良好な外部量子効率とより良好な吐出安定性が得られやすくなる。また、高分子分散剤とのＨＳＰ距離Δδ２が６．０〜１２．０Ｍｐａ０．５である有機リガンドは、高分子分散剤に対して高い相溶性を有しながらも発光性ナノ結晶粒子の表面近傍に存在した状態を維持することができる。そのため、インク組成物がこのような有機リガンドを含む場合、発光性ナノ結晶粒子が光散乱性粒子と凝集することなく良好に分散しやすくなり、より良好な外部量子効率とより良好な吐出安定性が得られやすくなる。
【００６８】
ここで、ＨＳＰ距離Δδとは、ハンセン溶解度パラメータ（ＨＳＰ）の座標における２成分間の距離であり、例えば、第１成分のＨＳＰ座標が（δｄ１、δｐ１、δｈ１）であり、第２成分のＨＳＰ座標（δｄ２、δｐ２、δｈ２）である場合、第１成分と第２成分のＨＳＰ距離Δδは、下記式によって定義される。
Δδ＝［４（δｄ１−δｄ２）２＋（δｐ１−δｐ２）２＋（δｈ１−δｈ２）２］１／２
【００６９】
ＨＳＰ距離Δδ１及びＨＳＰ距離Δδ２の算出には、それぞれ、光重合化合物全体としてのＨＳＰ値及び高分子分散剤全体としてのＨＳＰ値を用いる。
【００７０】
光重合化合物全体としてのＨＳＰ値は、包含される成分それぞれのＨＳＰ値と体積分率を用いて求めることができる。例えば、メタクリロイル基含有化合物Ａとメタクリロイル基含有化合物Ｂとからなる光重合性化合物のＨＳＰ値（光重合性化合物全体のＨＳＰ値）をδｍｉｘ（δｄｍｉｘ、δｐｍｉｘ、δｈｍｉｘ）とし、メタクリロイル基含有化合物Ａとメタクリロイル基含有化合物Ｂの体積比をａ：ｂ（ａ＋ｂ＝１）とすると、δｍｉｘは、以下の式で表すことができる。
δｍｉｘ（δｄｍｉｘ、δｐｍｉｘ、δｈｍｉｘ）＝［（ａ＊δｄＡ＋ｂ＊δｄＢ），（ａ＊δｐＡ＋ｂ＊δｐＢ），（ａ＊δｈＡ＋ｂ＊δｈＢ）］／（ａ＋ｂ）
【００７１】
高分子分散剤全体のＨＳＰ値は、ハンセンの溶解球を用いて算出することができる。ＨＳＰ値が既知である任意の溶媒を選択しＨＳＰ座標の３次元空間にプロットしたとき、高分子分散剤を溶解する溶媒は似たところに集まり、その集まっている溶媒はハンセンの溶解球を構成する。そのハンセンの溶解球の中心点を高分子分散剤の溶解度パラメータと定めることができる。
【００７２】
ハンセン溶解度パラメータ値は、例えば、Ｃｈａｒｌｅｓ  Ｍ．  Ｈａｎｓｅｎによる「Ｈａｎｓｅｎ  Ｓｏｌｕｂｉｌｉｔｙ  Ｐａｒａｍｅｔｅｒｓ：Ａ  Ｕｓｅｒｓ  Ｈａｎｄｂｏｏｋ」等に記載されており、記載のないモノマーについてのハンセン溶解度パラメータ値、及び、高分子分散剤のＨＳＰを求めるために利用するハンセンの溶解球は、コンピュータソフトウェア（Ｈａｎｓｅｎ  Ｓｏｌｕｂｉｌｉｔｙ  Ｐａｒａｍｅｔｅｒｓ  ｉｎ  Ｐｒａｃｔｉｃｅ（ＨＳＰｉＰ））を用いて推算することができる。
【００７３】
ＨＳＰ距離Δδ１は、より好ましくは３．０Ｍｐａ０．５以上であり、更に好ましくは４．０Ｍｐａ０．５以上である。ＨＳＰ距離Δδ１は、より好ましくは６．５Ｍｐａ０．５以下であり、更に好ましくは６．０Ｍｐａ０．５以下である。好ましくは、有機リガンド（特に発光性ナノ結晶粒子の表面に結合する有機リガンド）の７０質量％以上、より好ましくは７５質量％以上、更に好ましくは８０質量％以上が上記ＨＳＰ距離Δδ１を有する有機リガンドである。
【００７４】
ＨＳＰ距離Δδ２は、より好ましくは６．５Ｍｐａ０．５以上であり、更に好ましくは７．０Ｍｐａ０．５以上である。ＨＳＰ距離Δδ２は、より好ましくは１１．０Ｍｐａ０．５以下であり、更に好ましくは１０．０Ｍｐａ０．５以下である。好ましくは、有機リガンド（特に発光性ナノ結晶粒子の表面に結合する有機リガンド）の７０質量％以上、より好ましくは７５質量％以上、更に好ましくは８０質量％以上が上記ＨＳＰ距離Δδ２を有する有機リガンドである。
【００７５】
本実施形態では、有機リガンド全体としてのＨＳＰ座標と、光重合性化合物全体としてのＨＳＰ座標との距離（有機リガンドと光重合性化合物とのＨＳＰ距離）が２．０〜７．０Ｍｐａ０．５であることが好ましく、有機リガンド全体としてのＨＳＰ座標と、高分子分散剤全体としてのＨＳＰ座標との距離（有機リガンドと高分子分散剤とのＨＳＰ距離）が６．０〜１２．０Ｍｐａ０．５であることが好ましい。
【００７６】
インク組成物における有機リガンドの含有量は、発光性ナノ結晶粒子の分散安定性の観点及び発光特性維持の観点から、発光性ナノ結晶粒子１００質量部に対して、１０質量部以上、２０質量部以上、２５質量部以上、３０質量部以上、３５質量部以上又は４０質量部以上であってよい。インク組成物における有機リガンドの含有量は、インク組成物の粘度を低く保ちやすい観点から、発光性ナノ結晶粒子１００質量部に対して、５０質量部以下、４５質量部以下、４０質量部以下又は３０質量部以下であってよい。これらの観点から、有機リガンドの含有量は、発光性ナノ結晶粒子１００質量部に対して、例えば、１０〜５０質量部であってよく、１０〜１５質量部であってもよい。
【００７７】
［光重合性化合物］
光重合性化合物は、光の照射によって重合する化合物であり、基本的には光重合開始剤と共に用いられる。本実施形態では、光重合性化合物は、少なくとも２種のメタクリロイル基含有化合物を含む。例えば、光重合性化合物は、メタクリロイル基含有化合物を２種含んでいてよく、３種含んでいてもよい。
【００７８】
メタクリロイル基含有化合物は、モノマーであってもオリゴマーであってもよい。メタクリロイル基含有化合物の分子量は、１００以上であってよく、５００以下であってよい。メタクリロイル基含有化合物の分子量は、インクジェットインクとしての粘度と、吐出後のインクの揮発性を両立しやすい観点から、好ましくは１５０〜４００であり、より好ましくは２００〜３００である。
【００７９】
メタクリロイル基含有化合物は、メタクリロイルオキシ基を有する化合物であってもよい。メタクリロイル基含有化合物におけるメタクリロイル基（又はメタクリロイルオキシ基）の数は、１つであっても複数であってもよい。すなわち、メタクリロイル基含有化合物は、単官能メタクリロイル基含有化合物であっても、多官能メタクリロイル基含有化合物であってもよい。
【００８０】
単官能メタクリロイル基含有化合物としては、例えば、メチルメタクリレート、エチルメタクリレート、プロピルメタアクリレート、ブチルメタアクリレート、アミルメタクリレート、２−エチルヘキシルメタクリレート、オクチルメタクリレート、ノニルメタクリレート、ドデシルメタクリレート（ラウリルメタクリレート）、ヘキサデシルメタクリレート、オクタデシルメタクリレート、シクロヘキシルメタクリレート、メトキシエチルメタクリレート、ブトキシエチルメタクリレート、フェノキシエチルメタクリレート、ノニルフェノキシエチルメタクリレート、グリシジルメタクリレート、ジメチルアミノエチルメタクリレート、ジエチルアミノエチルメタクリレート、エトキシエトキシエチルメタクリレート、イソボルニルメタクリレート、ジシクロペンタニルメタクリレート、ジシクロペンテニルメタクリレート、ジシクロペンテニロキシエチルメタクリレート、２−ヒドロキシ−３−フェノキシプロピルメタクリレート、テトラヒドロフルフリルメタクリレート、２−ヒドロキシエチルメタクリレート、ベンジルメタクリレート、フェニルベンジルメタクリレート、コハク酸モノ（２−メタクリロイルオキシエチル）、Ｎ−［２−（メタクリロイルオキシ）エチル］フタルイミド、Ｎ−［２−（メタクリロイルオキシ）エチル］テトラヒドロフタルイミド、４−ヒドロキシブチルメタクリレート、２−ヒドロキシプロピルメタクリレート、２−ヒドロキシエチルメタクリレート、メタクリルアミド、Ｎ−イソプロピルメタクリルアミド、Ｎ，Ｎ−ジメチルメタクリルアミド、Ｎ，Ｎ−ジエチルメタクリルアミド、ダイアセトンメタクリルアミド、４−メタクリロイルモルホリン、Ｎ−ｔｅｒｔ−ブチルメタクリルアミド、Ｎ−ヒドロキシメチルメタクリルアミド、Ｎ−ヒドロキシエチルメタクリルアミド、Ｎ−ｔｅｒｔ−オクチルメタクリルアミド、Ｎ−ブトキシメチルメタクリルアミド、Ｎ−フェニルメタクリルアミド、Ｎ−ドデシルメタクリルアミド、ブトキシジエチレングリコールメタクリレート、メトキシポリエチレングリコールメタクリレート等が挙げられる。
【００８１】
単官能メタクリロイル基含有化合物としては、芳香族構造及び脂環族構造からなる群より選択される少なくとも１種の環状構造を有する単官能メタクリロイル基含有化合物（以下、「第１の単官能メタクリロイル基含有化合物」ともいう。）と、２５℃における粘度が６ｍＰａ・ｓ以下である単官能メタクリロイル基含有化合物（以下、「第２の単官能メタクリロイル基含有化合物」ともいう。）とを組み合わせて用いることが好ましい。第１の単官能メタクリロイル基含有化合物を用いる場合、比較的高いＴｇを有する重合体が得られるため、インク組成物の硬化物の表面のべたつき（タック）を低減することができる。すなわち、硬化物の表面タック性に優れる。一方、このような化合物を単独用いる場合には、インク組成物の粘度が高くなり、吐出性が低下する場合があるが、第２の単官能メタクリロイル基含有化合物を併用することによって、吐出性とタックの低減を両立しやすくなる。
【００８２】
芳香族構造は、例えば、炭素数６〜１８の芳香環を有する構造であってよい。このような芳香環構造としては、ベンゼン環構造、ナフタレン環構造、フェナントレン環構造、アントラセン環構造等が挙げられる。脂環族構造は、例えば、炭素数５〜２０の脂環を有する構造であってよい。このような脂環族構造としては、シクロペンタン構造、シクロヘキサン構造、シクロヘプタン構造、シクロオクタン構造等のシクロアルカン構造、シクロペンテン構造、シクロヘキセン構造、シクロヘプテン構造、シクロオクテン構造等のシクロアルケン構造が挙げられる。脂環族構造は、ビシクロウンデカン構造、デカヒドロナフタレン構造、ノルボルネン構造、ノルボルナジエン構造、イソボルニル構造等の縮合環の脂環構造であってもよい。
【００８３】
第１の単官能メタクリロイル基含有化合物の２５℃における粘度は、典型的には、６ｍＰａ・ｓより大きい。第１の単官能メタクリロイル基含有化合物の２５℃における粘度は、例えば、７ｍＰａ・ｓ以上であり、１０ｍＰａ・ｓ以下である。なお、本明細書中、光重合性化合物の粘度は、Ｅ型粘度計によって測定される粘度である。
【００８４】
第１の単官能メタクリロイル基含有化合物としては、フェノキシエチルメタクリレート、イソボルニルメタクリレート等が好ましく用いられる。
【００８５】
第２の単官能メタクリロイル基含有化合物の２５℃における粘度は、６ｍＰａ・ｓ以下である。第２の単官能メタクリロイル基含有化合物の２５℃における粘度は、特に限定されず、例えば、１ｍＰａ・ｓ以上であってよい。
【００８６】
第２の単官能メタクリロイル基含有化合物は、例えば、炭素数８〜１８の炭化水素基を有する化合物であり、ドデシルメタクリレート（ラウリルメタクリレート）等が好ましく用いられる。また、第２の単官能メタクリロイル基含有化合物としては、ブトキシジエチレングリコールメタクリレート等のエチレンオキサイド鎖を含む化合物やプロピレンオキサイド鎖を含む化合物も好ましく用いられる。
【００８７】
多官能メタクリロイル基含有化合物は、メタクリロイル基を２つ有する化合物（二官能メタクリロイル基含有化合物）であってよく、メタクリロイル基を３つ有す化合物（三官能メタクリロイル基含有化合物）であってよい。
【００８８】
二官能メタクリロイル基含有化合物としては、１，３−ブチレングリコールジメタクリレート、１，４−ブタンジオールジメタクリレート、１，５−ペンタンジオールジメタクリレート、３−メチル−１，５−ペンタンジオールジメタクリレート、１，６−ヘキサンジオールジメタクリレート、ネオペンチルグリコールジメタクリレート、１，８−オクタンジオールジメタクリレート、１，９−ノナンジオールジメタクリレート、トリシクロデカンジメタノールジメタクリレート、エチレングリコールジメタクリレート、ポリエチレングリコールジメタクリレート（ジエチレングリコールジメタクリレート、トリエチレングリコールジメタクリレート等）、プロピレングリコールジメタクリレート、ジプロピレングリコールジメタクリレート、トリプロピレングリコールジメタクリレート、ポリプロピレングリコールジメタクリレート、ネオペンチルグリコ−ルヒドロキシピバリン酸エステルジメタクリレ−ト、トリス（２−ヒドロキシエチル）イソシアヌレートの２個の水酸基がメタクリロイルオキシ基によって置換されたジメタクリレート、ネオペンチルグリコール１モルに４モル以上のエチレンオキサイド若しくはプロピレンオキサイドを付加して得られるジオールの２個の水酸基がメタクリロイルオキシ基によって置換されたジメタクリレート、ビスフェノールＡ１モルに２モルのエチレンオキサイド若しくはプロピレンオキサイドを付加して得られるジオールの２個の水酸基がメタクリロイルオキシ基によって置換されたジメタクリレート、トリメチロールプロパン１モルに３モル以上のエチレンオキサイド若しくはプロピレンオキサイドを付加して得られるトリオールの２個の水酸基がメタクリロイルオキシ基によって置換されたジメタクリレート、ビスフェノールＡ１モルに４モル以上のエチレンオキサイド若しくはプロピレンオキサイドを付加して得られるジオールの２個の水酸基がメタクリロイルオキシ基によって置換されたジメタクリレート、Ｎ，Ｎ‘−メチレンビスメタクリルアミド、Ｎ，Ｎ‘−エチレンビスメタアクリルアミドなどが挙げられる。これらの中でも、ジエチレングリコールジメタクリレート、ジプロピレングリコールジメタクリレート、１，４−ブタンジオールジメタクリレート、１，６−ヘキサンジオールジメタクリレートが好ましく用いられる。
【００８９】
三官能メタクリロイル基含有化合物としては、グリセリントリメタクリレート、トリメチロールエタントリメタクリレート等が挙げられる。これらの中でも、グリセリントリメタクリレートが好ましく用いられる。
【００９０】
上述のとおり、光重合性化合物は、２種以上の単官能メタクリロイル基含有化合物を含んでいてよい。また、光重合性化合物は、２種以上の多官能メタクリロイル基含有化合物を含んでいてもよい。光重合性化合物は、硬化物の表面のタックを低減することができる観点及び画素部の表面均一性をより向上させる観点から、好ましくは、少なくとも１種の単官能メタクリロイル基含有化合物と、少なくとも１種の多官能メタクリロイル基含有化合物とを含み、より好ましくは、上記第１の単官能メタクリロイル基含有化合物及び／又は上記第２の単官能メタクリロイル基含有化合物と、二官能メタクリロイル基含有化合物とを含み、更に好ましくは、上記第１の単官能メタクリロイル基含有化合物と、上記第２の単官能メタクリロイル基含有化合物と、二官能メタクリロイル基含有化合物と、を含む。
【００９１】
光重合性化合物における単官能メタクリロイル基含有化合物の含有量は、画素部の表面均一性をより向上させる観点から、光重合性化合物の全量１００質量部に対して、好ましくは４０質量部以上であり、より好ましくは５０質量部以上であり、更に好ましくは６０質量部以上である。光重合性化合物における単官能メタクリロイル基含有化合物の含有量は、硬化物の表面のタックを低減することができる観点から、光重合性化合物の全量１００質量部に対して、好ましくは９５質量部以下であり、９０質量部以下又は８０質量部以下であってもよい。
【００９２】
光重合性化合物における二官能メタクリロイル基含有化合物の含有量は、硬化物の表面のタックを低減することができる観点から、光重合性化合物の全量１００質量部に対して、好ましくは５質量部以上であり、１０質量部以上又は２０質量部以上であってもよい。光重合性化合物における二官能メタクリロイル基含有化合物の含有量は、画素部の表面均一性をより向上させる観点から、光重合性化合物の全量１００質量部に対して、好ましくは６０質量部以下であり、より好ましくは５０質量部以下であり、更に好ましくは４０質量部以下である。
【００９３】
上述したメタクリロイル基含有化合物は、アクリロイル基を有しないことが好ましい。また、光重合性化合物はアクリロイル基を有する化合物等のメタクリロイル基含有化合物以外の光重合性化合物を含んでいてもよいが、実質的にメタクリロイル基含有化合物のみを含むことが好ましい．光重合性化合物の全量に占めるメタクリロイル基含有化合物の割合は、好ましくは９０質量％以上であり、より好ましくは９５質量％以上であり、更に好ましくは９９質量％以上である。
【００９４】
光重合性化合物は、信頼性に優れる画素部（インク組成物の硬化物）が得られやすい観点から、アルカリ不溶性であってよい。本明細書中、光重合性化合物がアルカリ不溶性であるとは、１質量％の水酸化カリウム水溶液に対する２５℃における光重合性化合物の溶解量が、光重合性化合物の全質量を基準として、３０質量％以下であることを意味する。光重合性化合物の上記溶解量は、好ましくは、１０質量％以下であり、より好ましくは３質量％以下である。
【００９５】
光重合性化合物の含有量は、インクジェットインクとして適正な粘度が得られやすい観点、インク組成物の硬化性が良好となる観点、並びに、画素部（インク組成物の硬化物）の耐溶剤性及び耐磨耗性が向上する観点から、インク組成物の全質量を基準として、１０質量％以上であってよく、１５質量％以上であってもよく、２０質量％以上であってもよい。光重合性化合物の含有量は、インクジェットインクとして適正な粘度が得られやすい観点、及び、より優れた光学特性（例えば外部量子効率）が得られる観点から、インク組成物の全質量を基準として、６０質量％以下であってよく、５０質量％以下であってもよく、４０質量％以下であってもよく、３０質量％以下であってもよく、２０質量％以下であってもよい。これらの観点から、光重合性化合物の含有量は、インク組成物の全質量を基準として、例えば、１０〜６０質量％、１５〜５０質量％、２０〜４０質量％又は２０〜３０質量％であってよい。
【００９６】
［光重合開始剤］
インク組成物に含まれる光重合開始剤としては、例えば光ラジカル重合開始剤が挙げられる。光ラジカル重合開始剤としては、分子開裂型又は水素引き抜き型の光ラジカル重合開始剤が好適である。
【００９７】
分子開裂型の光ラジカル重合開始剤としては、ベンゾインイソブチルエーテル、２，４−ジエチルチオキサントン、２−イソプロピルチオキサントン、２，４，６−トリメチルベンゾイルジフェニルホスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルホスフィンオキシド、（２，４，６−トリメチルベンゾイル）エトキシフェニルホスフィンオキシド等が好適に用いられる。これら以外の分子開裂型の光ラジカル重合開始剤として、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オンを併用してもよい。
【００９８】
水素引き抜き型の光ラジカル重合開始剤としては、ベンゾフェノン、４−フェニルベンゾフェノン、イソフタルフェノン、４−ベンゾイル−４’−メチル−ジフェニルスルフィド等が挙げられる。分子開裂型の光ラジカル重合開始剤と水素引き抜き型の光ラジカル重合開始剤とを併用してもよい。
【００９９】
光重合開始剤の含有量は、インク組成物の硬化性の観点から、光重合性化合物１００質量部に対して、０．１質量部以上であってよく、０．５質量部以上であってもよく、１質量部以上であってもよく、３質量部以上であってもよく、５質量部以上であってもよい。光重合開始剤の含有量は、画素部（インク組成物の硬化物）の経時安定性の観点から、光重合性化合物１００質量部に対して、４０質量部以下であってよく、３０質量部以下であってもよく、２０質量部以下であってもよく、１０質量部以下であってもよい。これらの観点から、光重合開始剤の含有量は、光重合性化合物１００質量部に対して、例えば、０．１〜４０質量部であってよい。
【０１００】
［光散乱性粒子］
光散乱性粒子は、例えば、光学的に不活性な無機微粒子である。インク組成物が光散乱性粒子を含有する場合、画素部に照射された光源からの光を散乱させることができるため、優れた光学特性（例えば外部量子効率）を得ることができる。
【０１０１】
光散乱性粒子を構成する材料としては、例えば、タングステン、ジルコニウム、チタン、白金、ビスマス、ロジウム、パラジウム、銀、スズ、プラチナ、金等の単体金属；シリカ、硫酸バリウム、タルク、クレー、カオリン、アルミナホワイト、酸化チタン、酸化マグネシウム、酸化バリウム、酸化アルミニウム、酸化ビスマス、酸化ジルコニウム、酸化亜鉛等の金属酸化物；炭酸マグネシウム、炭酸バリウム、次炭酸ビスマス、炭酸カルシウム等の金属炭酸塩；水酸化アルミニウム等の金属水酸化物；ジルコン酸バリウム、ジルコン酸カルシウム、チタン酸カルシウム、チタン酸バリウム、チタン酸ストロンチウム等の複合酸化物、次硝酸ビスマス等の金属塩などが挙げられる。光散乱性粒子は、吐出安定性に優れる観点及び外部量子効率の向上効果により優れる観点から、酸化チタン、アルミナ、酸化ジルコニウム、酸化亜鉛、炭酸カルシウム、硫酸バリウム、チタン酸バリウム及びシリカからなる群より選択される少なくとも１種を含むことが好ましく、酸化チタン、酸化ジルコニウム、酸化亜鉛及びチタン酸バリウムからなる群より選択される少なくとも１種を含むことがより好ましい。
【０１０２】
光散乱性粒子の形状は、球状、フィラメント状、不定形状等であってよい。しかしながら、光散乱性粒子としては、粒子形状として方向性の少ない粒子（例えば、球状、正四面体状等の粒子）を用いることが、インク組成物の均一性、流動性及び光散乱性をより高めることができ、優れた吐出安定性を得ることができる点で好ましい。
【０１０３】
インク組成物中での光散乱性粒子の平均粒子径（体積平均径）は、吐出安定性に優れる観点及び外部量子効率の向上効果により優れる観点から、０．０５μｍ（５０ｎｍ）以上であってよく、０．２μｍ（２００ｎｍ）以上であってもよく、０．３μｍ（３００ｎｍ）以上であってもよい。インク組成物中での光散乱性粒子の平均粒子径（体積平均径）は、吐出安定性に優れる観点から、１．０μｍ（１０００ｎｍ）以下であってもよく、０．６μｍ（６００ｎｍ）以下であってもよく、０．４μｍ（４００ｎｍ）以下であってもよい。インク組成物中での光散乱性粒子の平均粒子径（体積平均径）は、０．０５〜１．０μｍ、０．０５〜０．６μｍ、０．０５〜０．４μｍ、０．２〜１．０μｍ、０．２〜０．６μｍ、０．２〜０．４μｍ、０．３〜１．０μｍ、０．３〜０．６μｍ、又は０．３〜０．４μｍであってもよい。このような平均粒子径（体積平均径）が得られやすい観点から、使用する光散乱性粒子の平均粒子径（体積平均径）は、０．０５μｍ以上であってよく、１．０μｍ以下であってもよい。本明細書中、インク組成物中での光散乱性粒子の平均粒子径（体積平均径）は、動的光散乱式ナノトラック粒度分布計により測定し、体積平均径を算出することにより得られる。また、使用する光散乱性粒子の平均粒子径（体積平均径）は、例えば透過型電子顕微鏡又は走査型電子顕微鏡により各粒子の粒子径を測定し、体積平均径を算出することにより得られる。
【０１０４】
インク組成物における光散乱性粒子の含有量は、外部量子効率の向上効果により優れる観点から、インク組成物の全質量を基準として、例えば、０．１質量％以上であり、１質量％以上又は２質量％以上であってもよい。光散乱性粒子の含有量は、インク組成物の全質量を基準として、例えば、６０質量％以下である。光散乱性粒子の含有量は、吐出安定性に優れる観点及び外部量子効率の向上効果により優れる観点から、好ましくは１０質量％以下であり、より好ましくは７質量％以下であり、更に好ましくは５質量％以下である。これらの観点から、光散乱性粒子の含有量は、インク組成物の全質量を基準として、好ましくは０．１〜１０質量％である。
【０１０５】
発光性ナノ結晶粒子の含有量に対する光散乱性粒子の含有量の質量比（光散乱性粒子／発光性ナノ結晶粒子）は、外部量子効率の向上効果に優れる観点から、０．０５以上であってよく、０．１以上であってもよく、０．２以上であってもよく、０．５以上であってもよい。質量比（光散乱性粒子／発光性ナノ結晶粒子）は、外部量子効率の向上効果により優れ、インクジェット印刷時の連続吐出性（吐出安定性）に優れる観点から、５．０以下であってよく、２．０以下であってもよく、１．５以下であってもよい。これらの観点から、質量比（光散乱性粒子／発光性ナノ結晶粒子）は、例えば、０．０５〜５．０であってよい。
【０１０６】
［高分子分散剤］
高分子分散剤は、７５０以上の重量平均分子量を有し、かつ、光散乱性粒子に対し親和性を有する官能基を有する高分子化合物である。高分子分散剤は、光散乱性粒子を分散させる機能を有する。高分子分散剤は、光散乱性粒子に対し親和性を有する官能基を介して光散乱性粒子に吸着（例えば結合）し、高分子分散剤同士の静電反発及び／又は立体反発により、光散乱性粒子をインク組成物中に分散させる。高分子分散剤は、光散乱性粒子の表面と結合して光散乱性粒子に吸着していることが好ましいが、発光性ナノ結晶粒子の表面に結合して発光性ナノ粒子に吸着していてもよく、インク組成物中に遊離していてもよい。
【０１０７】
光散乱性粒子に対し親和性を有する官能基としては、酸性官能基、塩基性官能基及び非イオン性官能基が挙げられる。酸性官能基は解離性のプロトンを有しており、アミン、水酸化物イオン等の塩基により中和されていてもよく、塩基性官能基は有機酸、無機酸等の酸により中和されていてもよい。
【０１０８】
酸性官能基としては、カルボキシル基（−ＣＯＯＨ）、スルホ基（−ＳＯ３Ｈ）、硫酸基（−ＯＳＯ３Ｈ）、ホスホン酸基（−ＰＯ（ＯＨ）３）、リン酸基（−ＯＰＯ（ＯＨ）３）、ホスフィン酸基（−ＰＯ（ＯＨ）−）、メルカプト基（−ＳＨ）、が挙げられる。
【０１０９】
塩基性官能基としては、一級、二級及び三級アミノ基、アンモニウム基、イミノ基、並びに、ピリジン、ピリミジン、ピラジン、イミダゾール、トリアゾール等の含窒素ヘテロ環基等が挙げられる。
【０１１０】
非イオン性官能基としては、ヒドロキシ基、エーテル基、チオエーテル基、スルフィニル基（−ＳＯ−）、スルホニル基（−ＳＯ２−）、カルボニル基、ホルミル基、エステル基、炭酸エステル基、アミド基、カルバモイル基、ウレイド基、チオアミド基、チオウレイド基、スルファモイル基、シアノ基、アルケニル基、アルキニル基、ホスフィンオキサイド基、ホスフィンスルフィド基が挙げられる。
【０１１１】
高分子分散剤は、単一のモノマーの重合体（ホモポリマー）であってよく、複数種のモノマーの共重合体（コポリマー）であってもよい。また、高分子分散剤は、ランダム共重合体、ブロック共重合体又はグラフト共重合体のいずれであってもよい。また、高分子分散剤がグラフト共重合体である場合、くし形のグラフト共重合体であってよく、星形のグラフト共重合体であってもよい。高分子分散剤は、例えば、アクリル樹脂、ポリエステル樹脂、ポリウレタン樹脂、ポリアミド樹脂、ポリエーテル、フェノール樹脂、シリコーン樹脂、ポリウレア樹脂、アミノ樹脂、エポキシ樹脂、ポリエチレンイミン及びポリアリルアミン等のポリアミン、ポリイミドなどであってよい。
【０１１２】
高分子分散剤として、市販品を使用することも可能であり、市販品としては、味の素ファインテクノ株式会社製のアジスパーＰＢシリーズ、ＢＹＫ社製のＤＩＳＰＥＲＢＹＫシリーズ並びにＢＹＫ−シリーズ、ＢＡＳＦ社製のＥｆｋａシリーズ等を使用することができる。
【０１１３】
インク組成物は、本発明の効果を阻害しない範囲で、上述した成分以外の成分を更に含有していてもよい。
【０１１４】
インク組成物は、例えば溶剤を更に含有していてよい。ただし、本実施形態のインク組成物では光重合性化合物が分散媒としても機能するため、無溶剤で光散乱性粒子及び発光性ナノ結晶粒子を分散させることが可能である。この場合、画素部を形成する際に溶剤を乾燥により除去する工程が不要となる利点を有する。インク組成物が溶剤を含む場合、溶剤の含有量は、インク組成物の全質量（溶剤を含む）を基準として、０質量％超５質量％以下であってよい。
【０１１５】
インク組成物は、例えば、チオール化合物を添加剤として更に含有することが好ましい。インク組成物がチオール化合物を含有する場合、外部量子効率の低下が抑制されやすくなり、より優れた外部量子効率の維持性能が得られる傾向がある。従来のインク組成物（例えば光重合性化合物としてアクリロイル基を有する化合物を用いるインク組成物）にチオール化合物を含有させた場合、当該チオール化合物のチオール基と光重合性化合物との反応が進行して粘度が上昇してしまい、吐出安定性が低下する場合があったが、本実施形態では、光重合性化合物としてメタクリロイル基含有化合物を用いており、チオール基と光重合性化合物との反応が起こり難いため、充分な吐出安定性を得ることが容易である。
【０１１６】
チオール化合物は、チオール基を１つ以上有する化合物と定義される。チオール化合物は、分子内に複数のチオール基を有する化合物（多官能チオール化合物）であってよく、分子内に１つのチオール基を有する化合物（単官能チオール化合物）であってもよい。粘度安定性が向上する観点では、単官能チオール化合物が好ましい。また、チオール化合物は、前記した添加剤として用いる他、上述した有機リガンドとしてインク組成物に含有されていてよい。チオール化合物は、１種を単独で又は２種以上を組み合わせて用いてもよい。
【０１１７】
多官能チオール化合物としては、１，４−ビス（３−メルカプトブチリルオキシ）ブタン、ペンタエリスリトールテトラキス（３−メルカプトブチレート）、１，３，５−トリス（２−（３−スルファニルブタノイルオキシ）エチル）−１，３，５−トリアジナン-２，４，６−トリオン、トリメチロールプロパン  トリス（３−メルカプトブチレート）、ペンタエリスリトールトリロパンチオール、テトラエチレングリコールビス（３−メルカプトプロピオネート）等が挙げられる。
【０１１８】
単官能チオール化合物としては、β―メルカプトプロピオン酸、ドデカンチオール、３―メルカプトプロピオン酸２−エチルヘキシル、ｎ−オクチル−３−メルカプトプロピオネート、メトキシブチル−３−メルカプトプロピオネート、ステアリル−３−メルカプトプロピオネート等が挙げられる。
【０１１９】
チオール化合物の含有量は、外部量子効率の低下がより抑制されやすくなる観点から、インク組成物の全質量を基準として、０．０１質量％以上であってよく、０．１質量％以上であってもよく、１質量％以上であってもよく、５質量％以上であってもよい。少量添加でも量子収率の低下をより効果的に抑制することができるため、チオール化合物の含有量は、インク組成物の全質量を基準として、好ましくは１０質量％以下であり、より好ましくは７質量％以下であり、更に好ましくは５質量％以下であり、更により好ましくは３質量％以下である。チオール化合物の含有量が上記範囲内である場合、塗布膜形成時に、より良好な膜強度の確保が可能となることに加え、チオール化合物の表面へのブリードがより抑制され、かつ、良好な光学特性の確保が可能となる。
【０１２０】
インク組成物は、例えば、酸化防止剤を更に含有することが好ましい。インク組成物が酸化防止剤を含有する場合、外部量子効率の低下が抑制されやすくなり、より優れた外部量子効率の維持性能が得られる傾向がある。酸化防止剤としては、特に限定されず、例えば、フェノール系酸化防止剤、アミン系酸化防止剤、リン系酸化防止剤等の従来公知の酸化防止剤を用いることができる。酸化防止剤は、１種を単独で又は２種以上を組み合わせて用いてもよい。例えば、リン系酸化防止剤とフェノール系酸化防止剤とを併用してもよい。
【０１２１】
インク組成物がリン系酸化防止剤を含有する場合、更に優れた外部量子効率が得られる傾向がある。リン系酸化防止剤としては、亜リン酸エステル化合物が好ましい。リン系酸化防止剤の具体例としては、例えば、トリフェニルホスファイト、２−エチルヘキシルジフェニルホスファイト、２，２’−メチレンビス（４，６−ジ−ｔｅｒｔ−ブチル−１−フェノキシ）（２−エチルヘキシルオキシ）ホスホラス、トリス（２，４−ジ−ｔｅｒｔ−ブチルフェニル）ホスファイト、３，９−ビス（２，６−ジ−ｔｅｒｔ−ブチル−４−メチルフェノキシ）−２，４，８，１０−テトラオキサ−３，９−ジホスファスピロ［５．５］ウンデカン、Ｏ,Ｏ'-ジアルキル(Ｃ８〜１８)[又はビス(アルキル(Ｃ８〜９)フェニル)]ペンタエリスリトールジホスファイト、トリスノニルフェニルホスファイト、アルカノール(Ｃ１２〜１５)・４,４'-イソプロピリデンジフェノール・トリフェニルホスファイト重縮合物、トリスイソデシルホスファイト、ジフェニルイソデシルホスファイト、トリエチルホスファイト、トリス（２−エチルヘキシル）ホスファイト、トリデシルホスファイト、トリラウリルホスファイト、トリス（トリデシル）ホスファイト、トリオレイルホスファイト、トリステアリルホスファイト、ジフェニルモノ（２−エチルヘキシル）ホスファイト、ジフェニルモノデシルホスファイト、ジフェニルモノ（トリデシル）ホスファイト、トリラウリルトリチオホスファイト、テトラ（Ｃ１２〜Ｃ１５アルキル）−４，４’−イソプロピリデンジフェニルジホスファイト、４，４’−ブチリデンビス（３−メチル−６−ｔ−ブチルフェニル  ジトリデシルホスファイト）、ビス（デシル）ペンタエリスリトールジホスファイト、ビス（トリデシル）ペンタエリスリトールジホスファイト、ジステアリルペンタエリスリトールジホスファイト等が挙げられる。これらの中でも、外部量子効率の向上効果がより一層得られる観点から、トリエチルホスファイト、トリス（２−エチルヘキシル）ホスファイト、トリデシルホスファイト、トリラウリルホスファイト、トリス（トリデシル）ホスファイト、トリラウリルトリチオホスファイト、ビス（デシル）ペンタエリスリトールジホスファイト及びビス（トリデシル）ペンタエリスリトールジホスファイトが好ましく、ビス（デシル）ペンタエリスリトールジホスファイト及びビス（トリデシル）ペンタエリスリトールジホスファイトがより好ましい。
【０１２２】
インク組成物がフェノール系酸化防止剤を含有する場合、インク組成物の硬化物の耐熱性が向上する傾向がある。そのため、例えば、フェノール系酸化防止剤を含有するインク組成物の硬化物に対して耐熱試験を行った場合、耐熱試験後の外部量子効率が高くなる傾向がある。特に、チオール化合物及び／又はリン系酸化防止剤とフェノール系酸化防止剤とを併用する場合、インク組成物の硬化物の耐熱性がより向上する傾向がある。
【０１２３】
フェノール系酸化防止剤は、ヒンダードフェノールタイプであってよく、セミヒンダードフェノールタイプであってもよく、レスヒンダードフェノールタイプであってもよい。フェノール系酸化防止剤としては、例えば、２，４，６−トリス（３’，５’−ジ−ｔ−ブチル−４’−ヒドロキシベンジル）メシチレン、２，４−ビス−（ｎ−オクチルチオ）−６−（４−ヒドロキシ−３，５−ジ−ｔ−ブチルアニリノ）−１，３，５−トリアジン、ペンタエリスリトールテトラキス［３−（３，５−ジ−ｔ−ブチル−４−ヒドロキシフェニル）プロピオネート、２，６−ジ−ｔ−ブチル−４−ノニルフェノール、チオジエチレンビス［３−（３，５−ジ−ｔ−ブチル−４−ヒドロキシフェニル）プロピオネート］、２，２’−メチレンビス−（６−（１−メチルシクロヘキシル）−ｐ−クレゾール）、Ｎ，Ｎ−ヘキサメチレンビス（３，５−ジ−ｔ−ブチル−４−ヒドロキシ−ヒドロシンナムアミド）、２，５−ジ−ｔ−ブチルヒドロキノン、２，５−ジ−ｔ−アミル−ヒドロキノン、２，４−ジメチル−６−（１−メチルシクロヘキシル）−フェノール、６−ｔ−ブチル−ｏ−クレゾール、６−ｔ−ブチル−２，４−キシレノール、２，４−ジメチル−６−（１−メチルペンタデシル）フェノール、２，４−ビス（オクチルチオメチル）−ｏ−クレゾール、２，４−ビス（ドデシルチオメチル）−ｏ−クレゾール、エチレンビス（オキシエチレン）ビス［３−（３−ｔ−ブチル−４−ヒドロキシ−５−メチルフェニル）プロピオネート］、３，９−ビス［２−〔３−（ｔ−ブチル−４−ヒドロキシ−５−メチルフェニル）プロピオニルオキシ〕−１，１−ジメチルエチル］−２，４，８，１０−テトラオキサスピロ［５．５］ウンデカン、トリエチレングリコールビス［３−（３−ｔ−ブチル−４−ヒドロキシ−５−メチルフェニル）プロピオネート、２−ｔ−アミルフェノール、２−ｔ−ブチルフェノール、２，４−ジ−ｔ−ブチルフェノール、１，１，３−トリス−（２’−メチル−４’−ヒドロキシ−５’−ｔ−ブチルフェニル）−ブタン、４，４’−ブチリデン−ビス−（２−ｔ−ブチル−５−メチルフェノール）等を挙げることができる。
【０１２４】
市販品としては、株式会社ＡＤＥＫＡ製の酸化防止剤である、アデカスタブＡＯ−２０、アデカスタブＡＯ−３０、アデカスタブＡＯ−４０、アデカスタブＡＯ−５０、アデカスタブＡＯ−６０、アデカスタブＡＯ−６０Ｇ、アデカスタブＡＯ−７０、アデカスタブＡＯ−８０、アデカスタブＡＯ−３３０等、ＢＡＳＦ社製の酸化防止剤である、Ｉｒｇａｎｏｘ１０１０、Ｉｒｇａｎｏｘ１０１０ＦＦ、Ｉｒｇａｎｏｘ１０３５、Ｉｒｇａｎｏｘ１０３５ＦＦ（Ｗ＆Ｃ）、Ｉｒｇａｎｏｘ１０７６、Ｉｒｇａｎｏｘ１０７６ＦＤ、Ｉｒｇａｎｏｘ１０９８、Ｉｒｇａｎｏｘ１１３５、Ｉｒｇａｎｏｘ１３３０、Ｉｒｇａｎｏｘ１５２０Ｌ、Ｉｒｇａｎｏｘ２４５、Ｉｒｇａｎｏｘ２４５ＦＦ、Ｉｒｇａｎｏｘ２５９、Ｉｒｇａｎｏｘ３１１４等、住友化学株式会社製の酸化防止剤である、ＳＵＭＩＬＩＺＥＲ  ＧＰ、ＳＵＭＩＬＩＺＥＲ  ＧＳ（Ｆ）、ＳＵＭＩＬＩＺＥＲ  ＧＭ（Ｆ）、ＳＵＭＩＬＩＺＥＲ  ＧＡ−８０、ＳＵＭＩＬＩＺＥＲ  ＭＤＰ−Ｓ、ＳＵＭＩＬＩＺＥＲ  ＷＸ−Ｒ、ＳＵＭＩＬＩＺＥＲ  ＷＸ−ＲＣ等などが挙げられる。
【０１２５】
酸化防止剤の含有量は、外部量子効率の低下がより抑制されやすくなる観点から、インク組成物の全質量を基準として、０．０１質量％以上であってよく、０．１質量％以上であってもよく、１質量％以上であってもよく、５質量％以上であってもよい。少量添加でも量子収率の低下をより効果的に抑制することができるため、酸化防止剤の含有量は、インク組成物の全質量を基準として、好ましくは１０質量％以下であり、より好ましくは７質量％以下であり、更に好ましくは５質量％以下であり、更により好ましくは３質量％以下である。酸化防止剤の含有量が上記範囲内である場合、塗布膜形成時に、より良好な膜強度の確保が可能となることに加え、酸化防止剤の表面へのブリードがより抑制され、かつ、良好な光学特性の確保が可能となる。
【０１２６】
インク組成物は、外部量子効率の低下が抑制されやすくなり、より優れた外部量子効率の維持性能が得られる観点から、好ましくは、チオール化合物及び酸化防止剤からなる群より選択される少なくとも１種を含有し、より好ましくは、チオール化合物、リン系酸化防止剤及びフェノール系酸化防止剤からなる群より選択される少なくとも１種を含有する。インク組成物の硬化物の耐熱性を向上させる観点では、インク組成物は、好ましくは、チオール化合物及び／又は酸化防止剤（但し、フェノール系酸化防止剤は除く）と、フェノール系酸化防止剤とを含有し、より好ましくは、チオール化合物及び／又はリン系酸化防止剤と、フェノール系酸化防止剤と、を含有する。ここで、「但し、フェノール系酸化防止剤は除く」とは、酸化防止剤の中からフェノール系酸化防止剤に該当する化合物を除くことを意味する。
【０１２７】
インク組成物における、チオール化合物の含有量と酸化防止剤の含有量の合計は、外部量子効率の低下がより抑制されやすくなる観点から、インク組成物の全質量を基準として、０．０１質量％以上であってよく、０．１質量％以上であってもよく、１質量％以上であってもよく、５質量％以上であってもよい。少量添加でも量子収率の低下をより効果的に抑制することができるため、チオール化合物の含有量と酸化防止剤の含有量の合計は、インク組成物の全質量を基準として、好ましくは１０質量％以下であり、より好ましくは７質量％以下であり、更に好ましくは５質量％以下であり、更により好ましくは３質量％以下である。チオール化合物の含有量と酸化防止剤の含有量の合計が上記範囲内である場合、塗布膜形成時に、より良好な膜強度の確保が可能となることに加え、チオール化合物及び酸化防止剤の表面へのブリードがより抑制され、かつ、良好な光学特性の確保が可能となる。
【０１２８】
チオール化合物及び／又は酸化防止剤（但し、フェノール系酸化防止剤は除く）とフェノール系酸化防止剤とを併用する場合、フェノール系酸化防止剤の含有量は、耐熱性の向上効果が得られやすくなる観点から、チオール化合物の含有量と酸化防止剤（但し、フェノール系酸化防止剤は除く）の含有量の合計１００質量部に対し、５質量部以上、５０質量部以上又は９０質量部以上であってよく、１０００質量部以下、５００質量部以下又は１１０質量部以下であってよい。
【０１２９】
以上説明したインク組成物の粘度は、例えば、インクジェット印刷時の吐出安定性の観点から、２ｍＰａ・ｓ以上であってよく、５ｍＰａ・ｓ以上であってもよく、７ｍＰａ・ｓ以上であってもよい。インク組成物の粘度は、２０ｍＰａ・ｓ以下であってよく、１５ｍＰａ・ｓ以下であってもよく、１２ｍＰａ・ｓ以下であってもよい。インク組成物の粘度は、例えば、２〜２０ｍＰａ・ｓ、２〜１５ｍＰａ・ｓ、２〜１２ｍＰａ・ｓ、５〜２０ｍＰａ・ｓ、５〜１５ｍＰａ・ｓ、５〜１２ｍＰａ・ｓ、７〜２０ｍＰａ・ｓ、７〜１５ｍＰａ・ｓ、又は７〜１２ｍＰａ・ｓであってもよい。なお、上記粘度は、例えば、インクジェット印刷を実施する際のインク温度における粘度であり、Ｅ型粘度計によって測定される粘度である。インクジェット印刷を実施する際のインク温度は２５〜６０℃が好ましく、３０〜５５℃がより好ましく、３０〜４０℃が更に好ましい。インクジェット印刷を実施する際のインク温度は、インクジェット印刷をする際のインクジェットヘッド温度によって調整される。
【０１３０】
インク組成物のインクジェット印刷時のインク温度における粘度が２ｍＰａ・ｓ以上である場合、吐出ヘッドのインク吐出孔の先端におけるインクジェットインクのメニスカス形状が安定するため、インクジェットインクの吐出制御（例えば、吐出量及び吐出のタイミングの制御）が容易となる。一方、インク組成物のインクジェット印刷時のインク温度における粘度が２０ｍＰａ・ｓ以下である場合、インク吐出孔からインクジェットインクを円滑に吐出させることができる。
【０１３１】
インク組成物の表面張力は、インクジェット方式に適した表面張力であることが好ましく、具体的には、２０〜４０ｍＮ／ｍの範囲であることが好ましく、２５〜３５ｍＮ／ｍであることがより好ましい。表面張力を当該範囲とすることで吐出制御（例えば、吐出量及び吐出のタイミングの制御）が容易になると共に、飛行曲がりの発生を抑制することができる。なお、飛行曲がりとは、インク組成物をインク吐出孔から吐出させたとき、インク組成物の着弾位置が目標位置に対して３０μｍ以上のずれを生じることをいう。表面張力が４０ｍＮ／ｍ以下である場合、インク吐出孔の先端におけるメニスカス形状が安定するため、インク組成物の吐出制御（例えば、吐出量及び吐出のタイミングの制御）が容易となる。一方、表面張力が２０ｍＮ／ｍ以上である場合、インク吐出孔周辺部がインクジェットインクで汚染することが防げるため、飛行曲がりの発生を抑制できる。すなわち、着弾すべき画素部形成領域に正確に着弾されずにインク組成物の充填が不充分な画素部が生じたり、着弾すべき画素部形成領域に隣接する画素部形成領域（又は画素部）にインク組成物が着弾し、色再現性が低下したりすることがない。なお、本明細書記載の表面張力は、２３℃で測定された表面張力をいい、リング法（輪環法ともいう）で測定されたものをいう。
【０１３２】
本実施形態のインク組成物をインクジェット方式用のインク組成物として用いる場合には、圧電素子を用いた機械的吐出機構による、ピエゾジェット方式のインクジェット記録装置に適用することが好ましい。ピエゾジェット方式では、吐出に当たり、インク組成物が瞬間的に高温に晒されることがない。そのため、発光性ナノ結晶粒子の変質が起こり難く、画素部（光変換層）において、期待した通りの発光特性がより容易に得られやすい。
【０１３３】
以上、インクジェットインク組成物の一実施形態について説明したが、上述した実施形態のインクジェットインク組成物は、インクジェット方式の他に、例えば、フォトリソグラフィ方式で用いることもできる。この場合、インク組成物は、バインダーポリマーとしてアルカリ可溶性樹脂を含有する。
【０１３４】
インク組成物をフォトリソグラフィ方式で用いる場合、まず、インク組成物を基材上に塗布し、さらにインク組成物を乾燥させて塗布膜を形成する。このようにして得られる塗布膜は、アルカリ現像液に可溶性であり、アルカリ現像液で処理されることでパターニングされる。この際、アルカリ現像液は、現像液の廃液処理の容易さ等の観点から、水溶液であることが大半を占めるため、インク組成物の塗布膜は水溶液で処理されることとなる。一方、発光性ナノ結晶粒子（量子ドット等）を用いたインク組成物の場合、発光性ナノ結晶粒子が水に対して不安定であり、発光性（例えば蛍光性）が水分により損なわれる。このため本実施形態においては、アルカリ現像液（水溶液）で処理する必要のない、インクジェット方式が好ましい。
【０１３５】
また、インク組成物の塗布膜に対してアルカリ現像液による処理を行わない場合でも、インク組成物がアルカリ可溶性である場合、インク組成物の塗布膜が大気中の水分を吸収しやすくなるため、時間が経過するにつれて発光性ナノ結晶粒子（量子ドット等）の発光性（例えば蛍光性）が損なわれてゆく。この観点から、本実施形態においては、インク組成物の塗布膜はアルカリ不溶性であることが好ましい。すなわち、本実施形態のインク組成物は、アルカリ不溶性の塗布膜を形成可能なインク組成物であることが好ましい。このようなインク組成物は、光重合性化合物として、アルカリ不溶性の光重合性化合物を用いることにより得ることができる。インク組成物の塗布膜がアルカリ不溶性であるとは、１質量％の水酸化カリウム水溶液に対する２５℃におけるインク組成物の塗布膜の溶解量が、インク組成物の塗布膜の全質量を基準として、３０質量％以下であることを意味する。インク組成物の塗布膜の上記溶解量は、好ましくは、１０質量％以下であり、より好ましくは３質量％以下である。なお、インク組成物がアルカリ不溶性の塗布膜を形成可能なインク組成物であることは、インク組成物を基材上に塗布した後、８０℃、３分の条件で乾燥して得られる厚さ１μｍの塗布膜の、上記溶解量を測定することにより確認できる。
【０１３６】
＜インク組成物の製造方法＞
上述した実施形態のインク組成物は、例えば、上述したインク組成物の構成成分を混合する工程を備える。インク組成物の製造方法は、上記構成成分の混合物の分散処理を行う工程を更に備えてよい。
【０１３７】
インク組成物の製造方法は、例えば、光散乱性粒子を含有する、光散乱性粒子の分散体を用意する第１の工程と、光散乱性粒子の分散体及び発光性ナノ結晶粒子を混合する第２の工程と、を備える。光散乱性粒子の分散体は、高分子分散剤を更に含んでいてよい。この方法では、光散乱性粒子の分散体が光重合性化合物を更に含有してよく、第２の工程において、光重合性化合物を更に混合してもよい。上記方法によれば、光散乱性粒子を充分に分散させることができる。そのため、画素部の光学特性（例えば外部量子効率）を向上させることができると共に、吐出安定性に優れるインク組成物を容易に得ることができる。
【０１３８】
光散乱性粒子の分散体を用意する工程では、光散乱性粒子と、場合により、高分子分散剤と、光重合性化合物とを混合し、分散処理を行うことにより光散乱性粒子の分散体を調製してよい。混合及び分散処理は、ビーズミル、ペイントコンディショナー、遊星攪拌機、ジェットミル等の分散装置を用いて行ってよい。光散乱性粒子の分散性が良好となり、光散乱性粒子の平均粒子径を所望の範囲に調整しやすい観点から、ビーズミル又はペイントコンディショナーを用いることが好ましい。発光性ナノ結晶粒子と光散乱性粒子とを混合する前に光散乱性粒子と高分子分散剤とを混合することにより、光散乱性粒子をより充分に分散させることができる。そのため、優れた吐出安定性及び優れた外部量子効率をより一層容易に得ることができる。
【０１３９】
インク組成物の製造方法は、第２の工程の前に、発光性ナノ結晶粒子と、光重合性化合物と、を含有する、発光性ナノ結晶粒子の分散体を用意する工程を更に備えていてもよい。この場合、第２の工程では、光散乱性粒子の分散体と、発光性ナノ結晶粒子の分散体と、を混合する。発光性ナノ結晶粒子の分散体を用意する工程では、発光性ナノ結晶粒子と、光重合性化合物と、を混合し、分散処理を行うことにより発光性ナノ結晶粒子分散体を調製してよい。発光性ナノ結晶粒子としては、その表面に有機リガンドを有する発光性ナノ結晶粒子を用いてよい。すなわち、発光性ナノ結晶粒子分散体は、有機リガンドを更に含んでいてもよい。混合及び分散処理は、電磁式スターラー、スリーワンモーター等の通常の攪拌装置や、ボルテックスミキサー、ビーズミル、ペイントコンディショナー、遊星攪拌機、ジェットミル等の分散装置を用いて行ってよい。発光性ナノ結晶粒子に過度のエネルギーを与えすぎない観点から、電磁式スターラー、スリーワンモーター等の通常の攪拌装置又はボルテックスミキサーを用いることが好ましい。この方法によれば、発光性ナノ結晶粒子の性能を落とさず、充分に分散させることができる。そのため、画素部の光学特性（例えば外部量子効率）を向上させることができると共に、吐出安定性に優れるインク組成物を容易に得ることができる。
【０１４０】
＜インク組成物セット＞
一実施形態のインク組成物セットは、上述した実施形態のインク組成物を備える。インク組成物セットは、上述した実施形態のインク組成物（発光性インク組成物）に加えて、発光性ナノ結晶粒子を含有しないインク組成物（非発光性インク組成物）を備えていてよい。非発光性インク組成物は、例えば、硬化性のインク組成物である。非発光性インク組成物は、従来公知のインク組成物であってよく、発光性ナノ結晶粒子を含まないこと以外は、上述した実施形態のインク組成物（発光性インク組成物）と同様の組成であってもよい。
【０１４１】
非発光性インク組成物は、発光性ナノ結晶粒子を含有しないため、非発光性インク組成物により形成される画素部（非発光性インク組成物の硬化物を含む画素部）に光を入射させた場合に画素部から出射する光は、入射光と略同一の波長を有する。したがって、非発光性インク組成物は、光源からの光と同色の画素部を形成するために好適に用いられる。例えば、光源からの光が４２０〜４８０ｎｍの範囲の波長を有する光（青色光）である場合、非発光性インク組成物により形成される画素部は青色画素部となり得る。
【０１４２】
非発光性インク組成物は、好ましくは光散乱性粒子を含有する。非発光性インク組成物が光散乱性粒子を含有する場合、当該非発光性インク組成物により形成される画素部によれば、画素部に入射した光を散乱させることができ、これにより、画素部からの出射光の、視野角における光強度差を低減することができる。
【０１４３】
＜光変換層及びカラーフィルタ＞
以下、上述した実施形態のインク組成物セットを用いて得られる光変換層及びカラーフィルタの詳細について、図面を参照しつつ説明する。なお、以下の説明において、同一又は相当要素には同一符号を用い、重複する説明は省略する。
【０１４４】
図１は、一実施形態のカラーフィルタの模式断面図である。図１に示すように、カラーフィルタ１００は、基材４０と、基材４０上に設けられた光変換層３０と、を備える。光変換層３０は、複数の画素部１０と、遮光部２０と、を備えている。
【０１４５】
光変換層３０は、画素部１０として、第１の画素部１０ａと、第２の画素部１０ｂと、第３の画素部１０ｃとを有している。第１の画素部１０ａと、第２の画素部１０ｂと、第３の画素部１０ｃとは、この順に繰り返すように格子状に配列されている。遮光部２０は、隣り合う画素部の間、すなわち、第１の画素部１０ａと第２の画素部１０ｂとの間、第２の画素部１０ｂと第３の画素部１０ｃとの間、第３の画素部１０ｃと第１の画素部１０ａとの間に設けられている。言い換えれば、これらの隣り合う画素部同士は、遮光部２０によって離間されている。
【０１４６】
第１の画素部１０ａ及び第２の画素部１０ｂは、それぞれ上述した実施形態のインク組成物の硬化物を含む発光性の画素部（発光性画素部）である。第１の画素部１０ａは、第１の硬化成分１３ａと、第１の硬化成分１３ａ中にそれぞれ分散された第１の発光性ナノ結晶粒子１１ａ及び第１の光散乱性粒子１２ａとを含む。同様に、第２の画素部１０ｂは、第２の硬化成分１３ｂと、第２の硬化成分１３ｂ中にそれぞれ分散された第２の発光性ナノ結晶粒子１１ｂ及び第２の光散乱性粒子１２ｂとを含む。硬化成分は、光重合性化合物の硬化（重合）によって得られる成分であり、光重合性化合物の重合体を含む。硬化成分には、上記重合体の他、インク組成物に含まれていた有機成分（有機リガンド、高分子分散剤、未反応の重合性化合物等）が含まれていてよい。第１の画素部１０ａ及び第２の画素部１０ｂにおいて、第１の硬化成分１３ａと第２の硬化成分１３ｂとは同一であっても異なっていてもよく、第１の光散乱性粒子１２ａと第２の光散乱性粒子１２ｂとは同一であっても異なっていてもよい。
【０１４７】
第１の発光性ナノ結晶粒子１１ａは、４２０〜４８０ｎｍの範囲の波長の光を吸収し６０５〜６６５ｎｍの範囲に発光ピーク波長を有する光を発する、赤色発光性のナノ結晶粒子である。すなわち、第１の画素部１０ａは、青色光を赤色光に変換するための赤色画素部と言い換えてよい。また、第２の発光性ナノ結晶粒子１１ｂは、４２０〜４８０ｎｍの範囲の波長の光を吸収し５００〜５６０ｎｍの範囲に発光ピーク波長を有する光を発する、緑色発光性のナノ結晶粒子である。すなわち、第２の画素部１０ｂは、青色光を緑色光に変換するための緑色画素部と言い換えてよい。
【０１４８】
発光性画素部における発光性ナノ結晶粒子の含有量は、外部量子効率の向上効果により優れる観点及び優れた発光強度が得られる観点から、発光性インク組成物の硬化物の全質量を基準として、好ましくは２０質量％以上であり、２２質量％以上、２４質量％以上又は２６質量％以上であってもよい。発光性ナノ結晶粒子の含有量は、画素部の信頼性に優れる観点及び優れた発光強度が得られる観点から、発光性インク組成物の硬化物の全質量を基準として、好ましくは８０質量％以下であり、７０質量％以下、６０質量％以下、５０質量％以下又は４０質量％以下であってもよい。
【０１４９】
発光性画素部における光散乱性粒子の含有量は、外部量子効率の向上効果により優れる観点から、発光性インク組成物の硬化物の全質量を基準として、例えば、０．１質量％以上であり、１質量％以上又は２質量％以上であってもよい。光散乱性粒子の含有量は、発光性インク組成物の硬化物の全質量を基準として、例えば、６０質量％以下である。光散乱性粒子の含有量は、外部量子効率の向上効果により優れる観点及び画素部の信頼性に優れる観点から、発光性インク組成物の硬化物の全質量を基準として、好ましくは１０質量％以下であり、より好ましくは７質量％以下であり、更に好ましくは５質量％以下である。
【０１５０】
第３の画素部１０ｃは、上述した非発光性インク組成物の硬化物を含む非発光性の画素部（非発光性画素部）である。硬化物は、発光性ナノ結晶粒子を含有せず、光散乱性粒子と、硬化成分とを含有する。すなわち、第３の画素部１０ｃは、第３の硬化成分１３ｃと、第３の硬化成分１３ｃ中に分散された第３の光散乱性粒子１２ｃとを含む。第３の硬化成分１３ｃは、例えば、重合性化合物の重合によって得られる成分であり、重合性化合物の重合体を含む。第３の光散乱性粒子１２ｃは、第１の光散乱性粒子１２ａ及び第２の光散乱性粒子１２ｂと同一であっても異なっていてもよい。
【０１５１】
第３の画素部１０ｃは、例えば、４２０〜４８０ｎｍの範囲の波長の光に対し３０％以上の透過率を有する。そのため、第３の画素部１０ｃは、４２０〜４８０ｎｍの範囲の波長の光を発する光源を用いる場合に、青色画素部として機能する。なお、第３の画素部１０ｃの透過率は、顕微分光装置により測定することができる。
【０１５２】
非発光性画素部における光散乱性粒子の含有量は、視野角における光強度差をより低減することができる観点から、非発光性インク組成物の硬化物の全質量を基準として、１質量％以上であってよく、５質量％以上であってもよく、１０質量％以上であってもよい。光散乱性粒子の含有量は、光反射をより低減することができる観点から、非発光性インク組成物の硬化物の全質量を基準として、５０質量％以下であってよく、３０質量％以下であってもよく、２０質量％以下であってもよい。
【０１５３】
画素部（第１の画素部１０ａ、第２の画素部１０ｂ及び第３の画素部１０ｃ）の厚さは、例えば、１μｍ以上であってよく、２μｍ以上であってもよく、３μｍ以上であってもよい。画素部（第１の画素部１０ａ、第２の画素部１０ｂ及び第３の画素部１０ｃ）の厚さは、例えば、３０μｍ以下であってよく、２０μｍ以下であってもよく、１５μｍ以下であってもよい。
【０１５４】
遮光部２０は、隣り合う画素部を離間して混色を防ぐ目的及び光源からの光の漏れを防ぐ目的で設けられる、いわゆるブラックマトリックスである。遮光部２０を構成する材料は、特に限定されず、クロム等の金属の他、バインダーポリマーにカーボン微粒子、金属酸化物、無機顔料、有機顔料等の遮光性粒子を含有させた樹脂組成物の硬化物等を用いることができる。ここで用いられるバインダーポリマーとしては、ポリイミド樹脂、アクリル樹脂、エポキシ樹脂、ポリアクリルアミド、ポリビニルアルコール、ゼラチン、カゼイン、セルロース等の樹脂を１種又は２種以上混合したもの、感光性樹脂、Ｏ／Ｗエマルジョン型の樹脂組成物（例えば、反応性シリコーンをエマルジョン化したもの）などを用いることができる。遮光部２０の厚さは、例えば、０．５μｍ以上であってよく、１０μｍ以下であってよい。
【０１５５】
基材４０は、光透過性を有する透明基材であり、例えば、石英ガラス、パイレックス（登録商標）ガラス、合成石英板等の透明なガラス基板、透明樹脂フィルム、光学用樹脂フィルム等の透明なフレキシブル基材などを用いることができる。これらの中でも、ガラス中にアルカリ成分を含まない無アルカリガラスからなるガラス基板を用いることが好ましい。具体的には、コーニング社製の「７０５９ガラス」、「１７３７ガラス」、「イーグル２００」及び「イーグルＸＧ」、旭硝子社製の「ＡＮ１００」、日本電気硝子社製の「ＯＡ−１０Ｇ」及び「ＯＡ−１１」が好適である。これらは、熱膨脹率の小さい素材であり寸法安定性及び高温加熱処理における作業性に優れる。
【０１５６】
以上の光変換層３０を備えるカラーフィルタ１００は、４２０〜４８０ｎｍの範囲の波長の光を発する光源を用いる場合に好適に用いられる。
【０１５７】
カラーフィルタ１００は、例えば、基材４０上に遮光部２０をパターン状に形成した後、基材４０上の遮光部２０によって区画された画素部形成領域に画素部１０を形成することにより製造できる。画素部１０は、インク組成物（インクジェットインク）をインクジェット方式により基材４０上の画素部形成領域に選択的に付着させる工程と、乾燥によりインク組成物から有機溶剤を除去する工程と、乾燥後のインク組成物に対して活性エネルギー線（例えば紫外線）を照射し、インク組成物を硬化させて発光性画素部を得る工程と、を備える方法により形成することができる。インク組成物として上述した発光性インク組成物を用いることで発光性画素部が得られ、非発光性インク組成物を用いることで非発光性画素部が得られる。
【０１５８】
遮光部２０を形成させる方法は、基材４０の一面側の複数の画素部間の境界となる領域に、クロム等の金属薄膜、又は、遮光性粒子を含有させた樹脂組成物の薄膜を形成し、この薄膜をパターニングする方法等が挙げられる。金属薄膜は、例えば、スパッタリング法、真空蒸着法等により形成することができ、遮光性粒子を含有させた樹脂組成物の薄膜は、例えば、塗布、印刷等の方法により形成することができる。パターニングを行う方法としては、フォトリソグラフィ法等が挙げられる。
【０１５９】
インクジェット方式としては、エネルギー発生素子として電気熱変換体を用いたバブルジェット（登録商標）方式、或いは圧電素子を用いたピエゾジェット方式等が挙げられる。
【０１６０】
インク組成物の乾燥では、有機溶剤の少なくとも一部が除去されればよく、有機溶剤の全てが除去されることが好ましい。インク組成物の乾燥方法は、減圧による乾燥（減圧乾燥）であることが好ましい。減圧乾燥は、通常、インク組成物の組成を制御する観点から、１．０〜５００Ｐａの圧力下、２０〜３０℃で３〜３０分間行う。
【０１６１】
インク組成物の硬化は、例えば、水銀ランプ、メタルハライドランプ、キセノンランプ、ＬＥＤ等を用いてよい。照射する光の波長は、例えば、２００ｎｍ以上であってよく、４４０ｎｍ以下であってよい。露光量は、例えば、１０ｍＪ／ｃｍ２以上であってよく、２００００ｍＪ／ｃｍ２以下であってよい。
【０１６２】
以上、カラーフィルタ及び光変換層、並びにこれらの製造方法の一実施形態について説明したが、本発明は上記実施形態に限定されない。
【０１６３】
例えば、光変換層は、第３の画素部１０ｃに代えて又は第３の画素部１０ｃに加えて、青色発光性のナノ結晶粒子を含有する発光性インク組成物の硬化物を含む画素部（青色画素部）を備えていてもよい。また、光変換層は、赤、緑、青以外の他の色の光を発するナノ結晶粒子を含有する発光性インク組成物の硬化物を含む画素部（例えば黄色画素部）を備えていてもよい。これらの場合、光変換層の各画素部に含有される発光性ナノ結晶粒子のそれぞれは、同一の波長域に吸収極大波長を有することが好ましい。
【０１６４】
また、光変換層の画素部の少なくとも一部は、発光性ナノ結晶粒子以外の顔料を含有する組成物の硬化物を含むものであってもよい。
【０１６５】
また、カラーフィルタは、遮光部のパターン上に、遮光部よりも幅の狭い撥インク性を持つ材料からなる撥インク層を備えていてもよい。また、撥インク層を設けるのではなく、画素部形成領域を含む領域に、濡れ性可変層としての光触媒含有層をベタ塗り状に形成した後、当該光触媒含有層にフォトマスクを介して光を照射して露光を行い、画素部形成領域の親インク性を選択的に増大させてもよい。光触媒としては、酸化チタン、酸化亜鉛等が挙げられる。
【０１６６】
また、カラーフィルタは、基材と画素部との間に、ヒドロキシプロピルセルロース、ポリビニルアルコール、ゼラチン等を含むインク受容層を備えていてもよい。
【０１６７】
また、カラーフィルタは、画素部上に保護層を備えていてもよい。この保護層は、カラーフィルタを平坦化すると共に、画素部に含有される成分、又は、画素部に含有される成分及び光触媒含有層に含有される成分の液晶層への溶出を防止するために設けられるものである。保護層を構成する材料は、公知のカラーフィルタ用保護層として使用されているものを使用できる。
【０１６８】
また、カラーフィルタ及び光変換層の製造では、インクジェット方式ではなく、フォトリソグラフィ方式で画素部を形成してもよい。この場合、まず、基材にインク組成物を層状に塗工し、インク組成物層を形成する。次いで、インク組成物層をパターン状に露光した後、現像液を用いて現像する。このようにして、インク組成物の硬化物からなる画素部が形成される。現像液は、通常アルカリ性であるため、インク組成物の材料としてはアルカリ可溶性の材料が用いられる。ただし、材料の使用効率の観点では、インクジェット方式がフォトリソグラフィ方式よりも優れている。これはフォトリソグラフィ方式では、その原理上、材料のほぼ２／３以上を除去することとなり、材料が無駄になるからである。このため、本実施形態では、インクジェットインクを用い、インクジェット方式により画素部を形成することが好ましい。
【０１６９】
また、本実施形態の光変換層の画素部には、上記した発光性ナノ結晶粒子に加えて、発光性ナノ結晶粒子の発光色と概ね同色の顔料を更に含有させてもよい。顔料を画素部に含有させるため、インク組成物に顔料を含有させてもよい。
【０１７０】
また、本実施形態の光変換層中の赤色画素部（Ｒ）、緑色画素部（Ｇ）、及び青色画素部（Ｂ）のうち、１種又は２種の発光性画素部を、発光性ナノ結晶粒子を含有させずに色材を含有させた画素部としてもよい。ここで使用し得る色材としては、公知の色材を使用することができ、例えば、赤色画素部（Ｒ）に用いる色材としては、ジケトピロロピロール顔料及び／又はアニオン性赤色有機染料が挙げられる。緑色画素部（Ｇ）に用いる色材としては、ハロゲン化銅フタロシアニン顔料、フタロシアニン系緑色染料、フタロシアニン系青色染料とアゾ系黄色有機染料との混合物からなる群から選ばれる少なくとも１種が挙げられる。青色画素部（Ｂ）に用いる色材としては、ε型銅フタロシアニン顔料及び／又はカチオン性青色有機染料が挙げられる。これらの色材の使用量は、光変換層に含有させる場合には、透過率の低下を防止できる観点から、画素部（インク組成物の硬化物）の全質量を基準として、１〜５質量％であることが好ましい。
【０１７１】
また、カラーフィルタは、基材と本実施形態の画素部との間に、発光性ナノ結晶粒子を含まず、上記色材を含む通常のカラーフィルタ層を備えてもよい。すなわち、本実施形態のカラーフィルタは、基材と、基材上に設けられた、発光性ナノ粒子を含まず、色材を含むカラーフィルタ層と、当該カラーフィルタ層上に設けられた、本実施形態の画素部と、を備えるものであってよい。
【実施例】
【０１７２】
以下、実施例により本発明を具体的に説明する。ただし、本発明は下記の実施例のみに限定されるものではない。なお、実施例で用いた材料は全て、アルゴンガスを導入して溶存酸素をアルゴンガスに置換したものを用いた。酸化チタンについては、混合前に、１ｍｍＨｇの減圧下、４時間、１７５℃で加熱し、アルゴンガス雰囲気下で放冷したものを用いた。実施例で用いた液状の材料は、混合前にあらかじめ、モレキュラーシーブス３Ａで４８時間以上脱水して用いた。【０１７３】
＜光重合性化合物の用意＞
表１に示す光重合性化合物を用意した。【０１７４】
【表１】
0006904503.tif 000007
【０１７５】
＜高分子分散剤の用意＞
表２に示す高分子分散剤を用意した。【０１７６】
【表２】
0006904503.tif 000008
【０１７７】
＜光散乱性粒子分散体の準備＞
アルゴンガスで満たした容器内で、酸化チタン（商品名：ＣＲ−６０−２、石原産業株式会社製、平均粒子径（体積平均径）：２１０ｎｍ）を５．２３ｇと、高分子分散剤１を０．２７ｇと、ＰｈＥＭとＬＭとＨＤＤＭＡとを４５質量％／２０質量％／３５質量％の比にて混合して得られた混合モノマーを４．５ｇと、を混合した後、得られた混合物にジルコニアビーズ（直径：１．２５ｍｍ）を加え、ペイントコンディショナーを用いて２時間振とうさせることで混合物を分散処理し、ポリエステルメッシュフィルターにてジルコニアビーズを除去することで光散乱性粒子分散体１（酸化チタン含有量：５５質量％）を得た。【０１７８】
高分子分散剤１を高分子分散剤２〜３に変更した以外は、上記と同様にして、光散散乱性粒子分散体２〜３を得た。【０１７９】
高分子分散剤１を高分子分散剤４に変更し、混合モノマーを、ＩＢＯＭとＨＤＤＭＡとを９４質量％／６質量％の比にて混合して得られた混合モノマーに変更した以外は、上記と同様にして、光散乱性粒子分散体４を得た。【０１８０】
混合モノマーを、ＰｈＥＭとＬＭとを５０質量％／５０質量％の比にて混合して得られた混合モノマーに変更した以外は、上記と同様にして、光散乱性粒子分散体５を得た。【０１８１】
混合モノマーを、ＰｈＥＭとＨＤＤＭＡとを５０質量％／５０質量％の比にて混合して得られた混合モノマーに変更した以外は、上記と同様にして、光散乱性粒子分散体６を得た。【０１８２】
混合モノマーに代えて、ＨＤＤＡのみを用いた以外は、上記と同様にして、光散乱性粒子分散体７を得た。【０１８３】
混合モノマーに代えて、ＨＤＤＭＡのみを用いた以外は、上記と同様にして、光散乱性粒子分散体８を得た。【０１８４】
混合モノマーを、ＨＤＤＡとＰｈＥＡとを７０質量％／３０質量％の比にて混合して得られた混合モノマーに変更した以外は、上記と同様にして、光散乱性粒子分散体９を得た。【０１８５】
＜有機リガンド付きＱＤ粒子（ＱＤ粉体）の準備＞
（ＱＤ粉体１の準備）
［有機リガンド１の合成］
ポリエチレングリコール｜ａｖｅｒａｇｅ  Ｍｎ３５０｜（Ｓｉｇｍａ−Ａｌｄｒｉｃｈ社製）をフラスコに投入した後、窒素ガス環境にて攪拌しながら、そこにポリエチレングリコール｜ａｖｅｒａｇｅ  Ｍｎ３５０｜と等モル量の無水コハク酸（Ｓｉｇｍａ−Ａｌｄｒｉｃｈ社製）を添加した。フラスコの内温を８０℃に昇温し、８時間攪拌することにより、淡い黄色の粘稠な油状物として下記式（Ａ）で表される有機リガンド１を得た。【０１８６】
【化６】
0006904503.tif 000009
【０１８７】
［リガンド交換によるＱＤ粉体２の作製］
Ｎａｎｏｓｙｓ社製のＩｎＰナノ結晶分散体（ＩｎＰ  ＱＤ  ｉｎ  Ｈｅｐｔａｎｅ  Ｒｅｄ  ＩｎＰ  ＱＤ、ＱＤ粒子（発光性ナノ結晶粒子）濃度３０％、有機リガンド：オレイン酸）に対して、２．０倍量のＰＧＭＥＡと、ＱＤ粒子の量（有機リガンドの量は含まない）に対し４０質量％相当分の有機リガンド１と、を添加し、８０℃にて１時間攪拌することにより、リガンド交換を実施した。この溶液に対して、４倍量のヘプタンを添加することにより、ＱＤ粒子を凝集させ、遠心分離にて沈殿させた後、上澄みの傾瀉によってＱＤ粒子を分離しした。得られたＱＤ粒子を真空乾燥機にて乾燥させ、ＱＤ粉体１（ＱＤ粒子／有機リガンド＝７０質量％／３０質量％）を得た。【０１８８】
（ＱＤ粉体２の準備）
Ｎａｎｏｓｙｓ社製のＩｎＰナノ結晶分散体（ＩｎＰ  ＱＤ  ｉｎ  Ｈｅｐｔａｎｅ  Ｒｅｄ  ＩｎＰ  ＱＤ、ＱＤ粒子（発光性ナノ結晶粒子）濃度３０％、有機リガンド：オレイン酸）に対して、４倍量のエタノールを添加することにより、ＱＤ粒子を凝集させ、遠心分離にて沈殿させた後、上澄みの傾瀉によってＱＤ粒子を分離した。得られたＱＤ粒子を真空乾燥機にて乾燥させ、ＱＤ粉体２（ＱＤ粒子／有機リガンド＝８０質量％／２０質量％）を得た。【０１８９】
（ＱＤ粉体３の準備）
［有機リガンド２の合成］
特開２００２−１２１５４９号公報を参考にして、下記式（Ｂ）で表される有機リガンド２（３−メルカプトプロパン酸のトリエチレングリコールモノメチルエーテルエステル（トリエチレングリコールモノメチルエーテルメルカプトプロピオネート、ＴＥＧＭＥＭＰ））を合成した。【０１９０】
【化７】
0006904503.tif 000010
【０１９１】
［リガンド交換によるＱＤ粉体３の作製］
Ｎａｎｏｓｙｓ社製のＩｎＰナノ結晶分散体（ＩｎＰ  ＱＤ  ｉｎ  Ｈｅｐｔａｎｅ  Ｇｒｅｅｎ  ＩｎＰ  ＱＤ、ＱＤ粒子（発光性ナノ結晶粒子）濃度３０％、有機リガンド：オレイン酸）に対して、２．０倍量のＰＧＭＥＡと、ＱＤ粒子の量（有機リガンドの量は含まない）に対し４０質量％相当分の有機リガンド２と、を添加し、８０℃にて１時間攪拌することにより、リガンド交換を実施した。この溶液に対して、４倍量のヘプタンを添加することにより、ＱＤ粒子を凝集させ、遠心分離にて沈殿させた後、上澄みの傾瀉によってＱＤ粒子を分離しした。得られたＱＤ粒子を真空乾燥機にて乾燥させ、ＱＤ粉体３（ＱＤ粒子／有機リガンド＝７０質量％／３０質量％）を得た。【０１９２】
＜インク組成物の調製＞
（実施例１）
ＱＤ粉体１を３．４３ｇと、光散乱性粒子分散体１を０．７３ｇと、光重合開始剤（フェニル（２，４，６−トリメチルベンゾイル−ジフェニル−フォスフィンオキサイド（ＩＧＭ  ｒｅｓｉｎ社製、商品名：Ｏｍｎｉｒａｄ  ＴＰＯ））を０．４ｇと、光重合性化合物（ｐＨＥＭ：ＬＭ：ＨＤＤＭＡ＝４５：２０：３５（質量比））を５．３４ｇと、チオール化合物としてＥＨＭＰ（３−メルカプトプロピオン酸２−エチルヘキシル、ＳＣ有機化学製、商品名）を０．１ｇと、を配合し、アルゴンガスで満たした容器内で均一に混合した後、グローブボックス内で、混合物を孔径５μｍのフィルターでろ過した。さらに、アルゴンガスを得られた濾過物を入れた容器内に導入し、容器内をアルゴンガスで飽和させた。次いで、減圧してアルゴンガスを除去することにより、実施例１のインク組成物（インクジェットインク）を得た。発光性ナノ結晶粒子の含有量（有機リガンドの量は含まない）は、インク組成物の全質量を基準として、２４質量％であった。光重合性化合物の含有量は、インク組成物の全質量を基準として、５７質量％であった。光重合開始剤の含有量は、インク組成物の全質量を基準として、４．０質量％であった。光散乱性粒子の含有量は、インク組成物の全質量を基準として、３．８質量％であった。高分子分散剤の含有量は、インク組成物の全質量を基準として、０．２質量％であった。チオール化合物の含有量は、インク組成物の全質量を基準として、１．０質量％であった。有機リガンド１の、光重合性化合物とのＨＳＰ距離Δδ１は５．６であり、高分子分散剤とのＨＳＰ距離Δδ２は７．３であった。【０１９３】
（実施例２〜実施例８及び比較例１〜３）
表３又は表４に記載の含有量となるように各成分の配合量を変更した（又は配合しなかった）こと以外は、実施例１と同様にして、実施例２〜８及び比較例１〜３のインク組成物を得た。なお、複数の光重合性化合物を用いた実施例及び比較例では、光重合性化合物として、表３又は表４に記載の化合物を表３又は表４に記載の配合比率で混合して得られた混合モノマーを用いた。また、表３中、実施例５におけるＨＳＰ距離Δδ１及びΔδ２は、オレイン酸とのＨＳＰ距離であり、実施例６におけるＨＳＰ距離Δδ１及びΔδ２は、有機リガンド２とのＨＳＰ距離である。【０１９４】
（実施例９）
フェノール系酸化防止剤としてＩｒｇａｎｏｘ１０１０（ペンタエリスリトールテトラキス［３−（３，５−ジ−ｔ−ブチル−４−ヒドロキシフェニル）プロピオネート、ＢＡＳＦ社製、商品名）を０．１ｇ追加したこと以外は、実施例１と同様にして、実施例９のインク組成物を得た。【０１９５】
（実施例１０）
チオール化合物（ＥＨＭＰ）に代えて、リン系酸化防止剤であるＪＰＥ−１０（ビス（デシル）ペンタエリスリトールジホスファイト、城北化学工業株式会社製、商品名）を０．１ｇとフェノール系酸化防止剤であるＩｒｇａｎｏｘ１０１０を０．１ｇ追加したこと以外は、実施例１と同様にして、実施例１０のインク組成物を得た。【０１９６】
（実施例１１）
チオール化合物（ＥＨＭＰ）に代えて、フェノール系酸化防止剤であるＩｒｇａｎｏｘ１０１０を０．１ｇ用いたこと以外は、実施例１と同様にして、実施例１１のインク組成物を得た。
（実施例１２）
チオール化合物（ＥＨＭＰ）に代えて、リン系酸化防止剤であるＪＰＥ−１０を０．１ｇ用いたこと以外は、実施例１と同様にして、実施例１２のインク組成物を得た。【０１９７】
＜インク物性評価＞
（粘度評価）
実施例及び比較例のインク組成物の粘度の評価は、４０℃における粘度をＥ型粘度計を用いて測定することにより実施した。【０１９８】
（吐出性評価）
インク組成物を、調製後、２３℃、５０％ＲＨの環境下で１週間保管した。保管後のインク組成物について、インクジェットプリンター（富士フイルムＤｉｍａｔｉｘ社製、商品名「ＤＭＰ−２８５０」）を用いて吐出試験を実施した。吐出試験では、室温にてインク組成物を１０分間連続で吐出させた。なお、本インクジェットプリンターのインクを吐出するヘッド部には１６個のノズルが形成されており、１ノズル当たり、吐出一回あたりのインク組成物の使用量は１０ｐＬとした。実施例及び比較例のインク組成物の吐出性を以下の基準で評価した。
Ａ：連続吐出性が非常に優れる（１６個のノズル中、１５ノズル以上で連続吐出可能）
Ｂ：連続吐出性が優れる（１６個のノズル中、連続吐出可能なノズル数が９ノズル以上）
Ｃ：連続吐出性が悪い（１６個のノズル中、連続吐出可能なノズル数が８ノズル以下）
Ｄ：吐出不可【０１９９】
（分散安定性評価）
ＬＵＭ  ＧｍｂＨ製の遠心沈降式分散安定性分析装置であるＬＵＭｉＦｕｇｅを用いて酸化チタンの自然沈降速度を測定し、分散安定性の指標とした。回転数を４０００  ｒｐｍとして８６５ｎｍのレーザーを用いて測定し、求められた酸化チタンの沈降速度を相対遠心加速度で割り、自然沈降速度とした。【０２００】
＜塗膜物性評価＞
インク組成物を、ガラス基板上に、膜厚が１５μｍとなるように、スピンコーターにて大気中で塗布した。塗布膜を窒素雰囲気下、主波長３９５ｎｍのＬＥＤランプを用いたＵＶ照射装置で積算光量１００００ｍＪ／ｃｍ２になるようにＵＶを照射して硬化させて、ガラス基板上にインク組成物の硬化物からなる層（光変換層）を形成した。これにより、評価用試料を得た。【０２０１】
（表面均一性評価）
菱化システムのＶｅｒｔ  Ｓｃａｎ３．０  Ｒ４３００を用いて硬化物表面のＳａ値を測定した。【０２０２】
（外部量子効率（ＥＱＥ）の評価＞
面発光光源としてシーシーエス株式会社製の青色ＬＥＤ（ピーク発光波長：４５０ｎｍ）を用いた。測定装置は、大塚電子株式会社製の放射分光光度計（商品名「ＭＣＰＤ−９８００」）に積分球を接続し、青色ＬＥＤの上側に積分球を設置した。青色ＬＥＤと積分球との間に、作製した評価用試料を挿入し、青色ＬＥＤを点灯させて観測されるスペクトル、各波長における照度を測定した。【０２０３】
上記の測定装置で測定されるスペクトル及び照度より、以下のようにして外部量子効率を求めた。外部量子効率は、光変換層に入射した光（光子）のうち、どの程度の割合で蛍光として観測者側に放射されるかを示す値である。従って、この値が大きければ光変換層が発光特性に優れていることを示しており、重要な評価指標である。
ＥＱＥ（％）＝［Ｐ１（Ｒｅｄ）又はＰ２（Ｇｒｅｅｎ）］／Ｅ（Ｂｌｕｅ）×１００  【０２０４】
ここで、Ｅ（Ｂｌｕｅ）、Ｐ１（Ｒｅｄ）及びＰ２（Ｇｒｅｅｎ）はそれぞれ以下を表す。
Ｅ（Ｂｌｕｅ）：３８０〜４９０ｎｍの波長域における「照度×波長÷ｈｃ」の合計値を表す。
Ｐ１（Ｒｅｄ）：５９０〜７８０ｎｍの波長域における「照度×波長÷ｈｃ」の合計値を表す。
Ｐ２（Ｇｒｅｅｎ）：５００〜６５０ｎｍの波長域における「照度×波長÷ｈｃ」の合計値を表す。
これらは観測した光子数に相当する値である。なお、ｈは、プランク定数、ｃは光速を表す。【０２０５】
（タック性評価）
硬化物表面を指で触ることにより、表面のタック性を調査した。硬化物を触った際に表面がべたべたする場合はＢ、べたべた感を感じない場合はＡとした。【０２０６】
（耐熱試験）
実施例１、９、１０、１１及び１２のインク組成物の硬化物について耐熱試験を行った。具体的には、インク組成物の硬化物が形成されたガラス基板を１８０℃に熱したホットプレートに載せ３０分後に取り出した。その後、上記方法にてＥＱＥを測定した。この耐熱試験後のＥＱＥが高い程、耐熱性が高いことを示す。【０２０７】
【表３】
0006904503.tif 000011
【０２０８】
【表４】
0006904503.tif 000012
【符号の説明】
【０２０９】
１０…画素部、１０ａ…第１の画素部、１０ｂ…第２の画素部、１０ｃ…第３の画素部、１１ａ…第１の発光性ナノ結晶粒子、１１ｂ…第２の発光性ナノ結晶粒子、１２ａ…第１の光散乱性粒子、１２ｂ…第２の光散乱性粒子、１２ｃ…第３の光散乱性粒子、２０…遮光部、３０…光変換層、４０…基材、１００…カラーフィルタ。
【要約】
発光性ナノ結晶粒子が増量されたインクジェットインク組成物であって、優れた外部量子効率を有し、且つ、表面均一性に優れるカラーフィルタ画素部を形成し得るインク組成物を提供すること。光変換層形成用インクジェットインク組成物であって、発光性ナノ結晶粒子と、発光性ナノ結晶粒子を分散させる有機リガンドと、光重合性化合物と、光散乱性粒子と、高分子分散剤と、を含有し、発光性ナノ結晶粒子の含有量が、インク組成物の全質量を基準として、２０質量％以上であり、光重合性化合物が、少なくとも２種のメタクリロイル基含有化合物を含む、インク組成物。【図１】
0006904503.tif 000013